Thermoempfindliches Übertragungsverbundblatt - Dokument DE69932012T2\nDokumentenidentifikation DE69932012T2 07.12.2006\nTitel Thermoempfindliches Übertragungsverbundblatt\nErfinder Kittel, Mark D., Berea, Ohio 44017, US;\nSandt, Richard L., Brunswick, Ohio 44212, US;\nHerrmann, Charles K., Cleveland Heights, Ohio 44118, US;\nWisniewski, Mark, Mentor, Ohio 44060, US\nIPC-Hauptklasse B41M 5/382(2006.01)A, F, I, 20060524, B, H, EP\nIPC-Nebenklasse B41M 3/12(2006.01)A, L, I, 20060524, B, H, EP B44C 1/17(2006.01)A, L, I, 20060524, B, H, EP\nDiese Erfindung betrifft thermoempfindliche Übertragungsverbundblätter. Diese thermoempfindlichen Übertragungsverbundblätter sind zum Bereitstellen bildförmiger und/oder gedruckter Muster oder Mitteilungen (z.B. Etikette, Abziehbilder usw.) nützlich, die an Substraten (z.B. Metall-, Kunststoff-, Leder-, Papier- oder Textilsubstraten), wie beispielsweise Innenflächen in Fahrzeugen (z.B. Sicherheitsgurten, Blenden, Armaturenbrettern, Kopfstützen, Sitzrücken, Türblechen und dergleichen) befestigt werden.\nThermoempfindliche Übertragungsverbundblätter werden im Innern von Fahrzeugen zum Bereitstellen von Anweisungs- und/oder Warnetiketten an Sicherheitsgurten, Blenden, Armaturenbrettern und dergleichen benutzt. Eine typische Konstruktion dieser Laminate ist in 1 veranschaulicht. Mit Bezug auf 1 weist das thermoempfindliche Übertragungsverbundblatt 10 einen Papierträger 12 und eine Trennbeschichtung 14 auf, die auf einer Seite des Papierträgers 12 befestigt ist. Eine Tinten- oder Grafikschicht 16 ist an der Trennbeschichtung 14 befestigt und eine wärmeaktivierbare Klebstoffschicht 18 ist an der Grafikschicht 16 befestigt. Das Laminat 10 ist auf ein Substrat 20 (z.B. Sicherheitsgurt, Blende usw.) aufgebracht, wobei die Klebstoffschicht 18 mit dem Substrat 20 in Kontakt steht. Es werden Wärme und Druck auf das Laminat 10 durch den Papierträger 12 zum Heißaufsiegeln des Laminats 10 auf das Substrat 20 aufgebracht. Der Papierträger 12 wird dann von dem heiß aufgesiegelten Laminat entfernt. Die Trennbeschichtung 14 wird mit dem Papierträger 12 abgetrennt. Die Tinten- oder Grafikschicht 16 und die Klebstoffschicht 18 bleiben am Substrat 20 befestigt.\nDiese thermoempfindlichen Übertragungsverbundblätter weisen eine Reihe von Nachteilen auf. Diese umfassen die Tatsache, dass die Tinten- oder Grafikschicht 16 während des Aufbringens des Laminats 10 auf das Substrat 20 nicht durch den Papierträger 12 hindurch zu sehen ist. Das kann zu einem ungenauen Positionieren der Tinten- oder Grafikschicht 16 auf dem Substrat 20 führen. Die Tinten- oder Grafikschicht 16, wie sie auf dem Substrat 20 aufgebracht wird, neigt dazu, sich an die Oberflächenkonturen des Substrats 20 anzuschmiegen, und wenn die Oberfläche nicht glatt ist (z.B. wenn das Substrat 20 ein hinterschäumtes Polyestermaterial für ein Fahrzeuginneres ist), erscheint das bildförmige Muster und/oder die gedruckte Nachricht, die durch die Tinten- oder Grafikschicht bereitgestellt wird, oft verschwommen oder nicht scharf eingestellt zu sein. Sobald die Tinten- oder Grafikschicht 16 auf das Substrat 20 aufgebracht ist, neigt sie dazu, schlechte chemische Beständigkeits- und Dauerfestigkeitscharakteristiken (z.B. einen schlechten Abriebwiderstand) und eine schlechte Opazität aufzuweisen. Diese Probleme werden durch die erfindungsgemäßen thermoempfindlichen Übertragungsverbundblätter überwunden.\nUS 4,426,422 offenbart ein gegen Verzerrung und chemisch widerstandsfähiges Wärmeübertragungsmaterial auf der Basis einer Mischung von mindestens zwei untereinander verteilten Polymeren. US 4,704,310 offenbart eine verbesserte Trennbeschichtung für ein wärmeübertragbares Laminat, das durch UV aushärtbare Komponenten umfasst, die ausgehärtet werden, nachdem das das Tintenmuster enthaltende Verbundblatt auf einen aufnehmenden Gegenstand übertragen worden ist.\nJP 9240196 offenbart ein bilderzeugendes Blatt vom Übertragungstyp, das eine gute Abriebs-, Licht- und Bewitterungsfestigkeit aufweist und eine poröse klebefähige Schicht umfasst. Schließlich offenbart US 5,733,615 eine orientierte, polymere, in der Form hergestellte Etikettfolie, die eine heiß gestreckte, getemperte, trennschichtlose, selbstgewundene dünne Folienschicht, eine Stirnflächenschicht für das Drucken und eine Grundschicht umfasst, die einen wärmeaktivierbaren Klebstoff enthält.\nDiese Erfindung betrifft ein thermoempfindliches Übertragungsverbundblatt umfassend: ein Deckmaterial umfassend eine erste Schicht mit einer oberen Fläche und einer unteren Fläche und eine wärmeaktivierbare Klebstoffschicht, die unter der unteren Fläche der ersten Schicht liegt; eine haftungsverbessernde Schicht, die über der oberen Fläche der ersten Schicht liegt; eine reibungsfeste transparente Beschichtungsschicht, die über der haftungsverbessernden Schicht liegt; und eine weitere Klebstoffschicht, die über der reibungsfesten Beschichtungsschicht liegt. Bei einer Ausführungsform ist eine Tinten- oder Grafikschicht zwischen der haftungsverbessernden Schicht und der reibungsfesten transparenten Beschichtungsschicht positioniert und bietet ein bildförmiges und/oder gedrucktes Muster oder eine bildförmiges und/oder gedruckte Nachricht. Bei einer Ausführungsform ist das Laminat an einem Trägerblatt befestigt. Bei einer Ausführungsform ist das Laminat an einem Substrat, wie beispielsweise einer Innenfläche eines Fahrzeugs, befestigt.\nIn den beiliegenden Zeichnungen beziehen sich gleiche Bezugsnummern auf gleiche Teile oder Features.\n1 ist eine schematische Darstellung der Seite eines thermoempfindlichen Übertragungsverbundblatts des Stands der Technik, wobei das Laminat auf ein Substrat heiß aufgesiegelt wird.\n2 ist eine schematische Darstellung der Seitenansicht eines thermoempfindlichen Übertragungsverbundblatts, das die Erfindung in spezifischer Form verkörpert.\n3 ist eine schematische Darstellung der Seitenansicht einer alternativen Ausführungsform des thermoempfindlichen Übertragungsverbundblatts der vorliegenden Erfindung.\n4 ist eine schematische Darstellung der Seitenansicht noch einer anderen Ausführungsform des thermoempfindlichen Übertragungsverbundblatts der vorliegenden Erfindung.\n5 ist eine schematische Darstellung, die das thermoempfindliche Übertragungsverbundblatt aus 4 zeigt, das an einem Substrat befestigt ist.\n6 ist eine schematische Darstellung, die das thermoempfindliche Übertragungsverbundblatt aus 4 zeigt, das an einem Substrat befestigt ist, wobei das Trägerblatt des Lamiants entfernt ist.\nUnter Bezugnahme auf 2 wird das erfindungsgemäße thermoempfindliche Übertragungsverbundblatt in einer seiner veranschaulichten Ausführungsformen im Allgemeinen durch die Bezugsnummer 100 angegeben und besteht aus: einem Deckmaterial 110 umfassend eine erste Schicht 112, die eine obere Fläche 114 und eine untere Fläche 116 aufweist, und eine wärmeaktivierbare Klebstoffschicht 118, die unter der unteren Fläche 116 liegt; eine Tinten- oder Grafikschicht 120 in Form einer einfarbigen oder mehrfarbigen gedruckten Nachricht, eines einfarbigen oder mehrfarbigen gedruckten Musters oder einer Kombination derselben, die über der oberen Fläche 114 liegt; eine haftungsverbessernde Schicht 130, die über der Tintenschicht 120 liegt; eine reibungsfeste transparente Beschichtungsschicht 140, die über der haftungsverbessernden Schicht 130 liegt; eine weitere Klebstoffschicht 150, die über der reibungsfesten Beschichtungsschicht 140 liegt; und ein Trägerblatt 160, das an der Klebstoffschicht 150 befestigt ist.\nEine alternative Ausführungsform des thermoempfindlichen Übertragungsverbundblatts ist in 3 veranschaulicht. Bei dieser alternativen Ausführungsform ist das thermoempfindliche Übertragungsverbundblatt 200 das gleiche wie das thermoempfindliche Übertragungsverbundblatt 100, das in 2 dargestellt ist, mit der Ausnahme, dass bei dem thermoempfindlichen Übertragungsverbundblatt 200 ein anderes Deckmaterial, nämlich Deckmaterial 210 verwendet wird. Das Deckmaterial 210 besteht aus einer thermoplastischen Kernschicht 212, die eine obere Fläche 214 und eine untere Fläche 216 aufweist. Eine obere thermoplastische Folienschicht 220 ist auf der oberen Fläche 214 der Kernschicht 212 befestigt. Die untere Fläche 217 der Folienschicht 220 steht in Kontakt mit der oberen Fläche 214 der Kernschicht 212. Die obere Fläche 222 der Folienschicht 220 ist eine bedruckbare Fläche. Die wärmeaktivierbare Klebstoffschicht 230 ist an der unteren Fläche 216 der Kernschicht 212 befestigt. Die übrigen Teile des thermoempfindlichen Übertragungsverbundblatts 200 sind die gleichen wie die entsprechend nummerierten Teile des thermoempfindlichen Übertragungsverbundblatts 100. Das heißt, die Tinten- oder Grafikschicht 120 liegt über der oberen Fläche 222; die haftungsverbessernde Schicht 130 liegt über der Tintenschicht 120; die reibungsfeste transparente Beschichtungsschicht 140 liegt über der haftungsverbessernden Schicht 130; die Klebstoffschicht 150 liegt über der reibungsfesten transparenten Beschichtungsschicht 140; und das Trägerblatt 160 ist an der Klebstoffschicht 150 befestigt.\nDas in 4 dargestellte thermoempfindliche Übertragungsverbundblatt 200A ist mit dem in 3 dargestellten thermoempfindlichen Übertragungsverbundblatt 200 identisch, mit der Ausnahme, dass das thermoempfindliche Übertragungsverbundblatt 200A noch eine andere haftungsverbessernde Schicht 135 umfasst, die zwischen der oberen Fläche 222 der Folienschicht 220 und der Tinten- oder Grafikschicht 120 positioniert ist. In jeglicher anderer Hinsicht sind die thermoempfindlichen Übertragungsverbundblätter 200 und 200A dieselben.\nBei einer Ausführungsform werden die obere Fläche 114 der ersten Schicht 112 und die obere Fläche 222 der Folienschicht 220 coronabehandelt, um die Oberflächenenergie derartiger Flächen zu erhöhen, um ein verbessertes Drucken auf derartigen Flächen zu gestatten. Die Coronabehandlung umfasst das Entladen von bis zu 10.000 Volt Elektrizität aus einer Keramikelektrode zu einer geerdeten Walze, über die die Folie läuft. Dieses Hochspannungsfeld, das „Corona" genannt wird, ändert die Oberfläche der Folie. Das Behandeln der Oberfläche der Folie erhöht die Oberflächenenergie der Folie (als dyn-Niveau gemessen) und gestattet ein verbessertes Drucken.\nDie Deckmaterialien 110 und 210 weisen typischerweise eine Gesamtdicke von etwa 2,5 × 10–5 bis etwa 6,4 × 10–4 m (etwa 1 bis etwa 25 mil) und bei einer Ausführungsform von etwa 2,5 × 10–5 bis etwa 5,1 × 10–4 m (etwa 1 bis etwa 20 mil) und bei einer Ausführungsform etwa 2,5 × 10–5 bis etwa 3,8 × 10–4 m (etwa 1 bis etwa 15 mil) und bei einer Ausführungsform von etwa 2,5 × 10–5 m bis etwa 2,5 × 10–4 m (etwa 1 bis etwa 10 mil) und bei einer Ausführungsform von etwa 5,1 × 10–5 bis etwa 1,8 × 10–4 m (etwa 2 bis etwa 7 mil) und bei einer Ausführungsform von etwa 7,6 × 10–5 bis etwa 1,3 × 10–4 m (etwa 3 bis 5 mil) auf. Die Dicke der wärmeaktivierbaren Klebstoffschichten 118 und 230 liegt im Bereich von etwa 2,5 × 10–6 bis etwa 2,5 × 10–4 m (etwa 0,1 bis etwa 10 mil) und bei einer Ausführungsform von etwa 2,5 × 10–6 bis etwa 1,3 × 10–4 m (etwa 0,1 bis etwa 5 mil) und bei einer Ausführungsform von etwa 7,6 × 10–6 bis etwa 5,1 × 10–5 m (etwa 0, 3 bis etwa 2 mil).\nDie Kernschicht 212 weist eine Dicke von etwa 10 % bis etwa 90 % des Deckmaterials 210 und bei einer Ausführungsform von etwa 20 % bis etwa 80 % und bei einer Ausführungsform von etwa 30 % bis etwa 70 % und bei einer Ausführungsform von etwa 40 % bis etwa 60 % auf, wobei die kombinierten Dicken der Schichten 220 und 230 den Rest der Dicke darstellen. Die Dicken der Schichten 220 und 230 können gleich oder verschieden sein. Bei einer Ausführungsform beträgt die Dicke der Folienschicht 220/Kernschicht 212/wärmeaktivierbaren Klebstoffschicht 230 10 %/80 %/10 % und bei einer Ausführungsform 15 %/70 %/15 % und bei einer Ausführungsform 20 %/60 %/20 %. Bei einer Ausführungsform ist das Verhältnis 10 %/60 %/30 %. Im Allgemeinen wird es aus Kostengründen vorgezogen, relativ dünne wärmeaktivierbare Klebstoffschichten zu verwenden. Jedoch werden relativ dicke Schichten häufig dann benötigt, wenn das Substrat, an dem das thermoempfindliche Übertragungsverbundblatt befestigt werden soll, relativ rau oder porös (z.B. ein gewobenes Textilsubstrat) ist.\nDie erste Schicht 112 und die Kernschicht 212 können aus Metallfolie, Polymerfolie, einem Papierblatt oder Kombinationen derselben bestehen. Diese Schichten können aus Textilmaterial, einschließlich gewobenen und nichtgewobenen Stoffen, die aus natürlichen oder synthetischen Fasern hergestellt sind, bestehen. Diese Schichten können einschichtige Blätter oder Folien sein oder sie können mehrschichtige Konstruktionen sein. Diese umfassen polymere Folien und mehrschichtige polymere Folien. Die mehrschichtigen Konstruktionen und mehrschichtigen polymeren Folien weisen zwei oder mehrere Schichten und bei einer Ausführungsform etwa 2 bis etwa 7 Schichten und bei einer Ausführungsform etwa 3 bis etwa 5 Schichten auf. Die Schichten derartiger mehrschichtiger Konstruktionen und Folien können die gleiche Zusammensetzung und/oder Größe aufweisen oder sie können verschieden sein.\nDie Metallfolien umfassen Folien aus Metallen wie Kupfer, Gold, Silber, Zinn, Chrom, Zink, Nickel, Platin, Palladium, Eisen, Aluminium, Stahl, Blei, Messing, Bronze und Legierungen der hier erwähnten Metalle. Beispiele derartiger Legierungen umfassen Kupfer/Zink, Kupfer/Silber, Kupfer/Zinn/Zink, Kupfer/Phosphor, Chrom/Molybdän, Nickel/Chrom, Nickel/Phosphor und dergleichen. Die Metallfolien können als solche verwendet werden, oder sie können mit einem polymeren Blatt oder einer polymeren Folie unter Bildung eines mehrschichtigen Laminats oder einer mehrschichtigen Konstruktion verbunden oder daran befestigt werden.\nDie Polymerfolien umfassen Polyolefine (lineare oder verzweigte), Polyamide, Polystyrole, Nylon, Polyester, Polyestercopolymere, Polyurethane, Polysulfone, Styrol-Maleinsäureanhydrid-Copolymere, Styrol-Acrylnitril-Copolymere, Ionomere auf der Basis von Natrium- oder Zinksalzen von Ethylenmethacrylsäure, Polymethylmethacrylate, Cellulosesubstanzen, Acrylpolymere und -copolymere, Polycarbonate, Polyacrylnitrile und Ethylen-Vinylacetat-Copolymere. Eingeschlossen in dieser Gruppe sind die Acrylate wie beispielsweise Ethylenmethacrylsäure, Ethylenmethylacrylat, Ethylenacrylsäure und Ethylenethylacrylat. Ebenfalls in dieser Gruppe eingeschlossen sind Polymere und Copolymere von Olefinmonomeren mit beispielsweise 2 bis etwa 12 Kohlenstoffatomen und bei einer Ausführungsform 2 bis etwa 8 Kohlenstoffatomen. Diese umfassen die Polymere von &agr;-Olefinen mit 2 bis etwa 4 Kohlenstoffatomen pro Molekül. Diese umfassen Polyethylen, Polypropylen, Poly-1-buten usw. Ein Beispiel eines Copolymers, das unter die obige Definition fällt, ist ein Copolymer von Ethylen mit 1-Buten mit etwa 1 bis etwa 10 Gewichtsprozent des 1-Butencomonomers, das in das Copolymermolekül eingearbeitet ist. Die Polyethylene, die nützlich sind, weisen verschiedene Dichten, einschließlich niedrige, mittlere und hohe Dichtebereiche auf. Der niedrige Dichtebereich beträgt etwa 0,910 bis etwa 0,925 g/cm3; der mittlere Dichtebereich beträgt etwa 0,925 bis etwa 0,940 g/cm3; und der hohe Dichtebereich beträgt etwa 0,940 bis etwa 0,965 g/cm3. Ein Beispiel eines im Handel erhältlichen Materials, das nützlich ist, ist von Du Pont unter dem Warennamen Mylar LB erhältlich; dieses Material wird dahingehend identifiziert, dass es eine biaxial orientierte Polyesterfolie ist. Folien, die aus Mischungen von Copolymeren oder Mischungen von Copolymeren mit Homopolymeren hergestellt sind, sind ebenfalls nützlich. Die Folien können als Einschichtfolien oder Mehrschichtfolien extrudiert werden. Die Folien können orientierte Folien oder nichtorientierte Folien sein.\nDie Papierblätter umfassen Papier, mit Ton beschichtetes Papier, Pergamin, Karton aus Stroh, Baumrinde, Holz, Baumwolle, Flachs, Maisstengeln, Zuckerrohr, Bagasse, Bambus, Hanf und ähnlichen Cellulosematerialien, die durch Verfahren wie den Natron-, Sulfid- oder Sulfat- (Kraft-) Verfahren, dem neutralen Sulfitkochverfahren, Alkalichlorverfahren, Salpetersäureverfahren, Braunschliffverfahren usw. hergestellt werden. Obwohl Papier irgendeines Basisgewichts verwendet werden kann, ist Papier mit Basisgewichten im Bereich von etwa 9,1 bis etwa 68,0 kg pro Ries (etwa 20 bis etwa 150 Pfund pro Ries (lb/Ries)) nützlich und Papiere mit Gewichten im Bereich von 13, 6 bis etwa 27, 2 kg pro Ries (etwa 30 bis etwa 60 lb/Ries) können verwendet werden.\nDie Schichten 112 und 212 können aus einem polymerbeschichteten Papier bestehen, das im Prinzip ein Blatt Papier ist, das entweder auf einer oder auf beiden Seiten mit einer Polymerbeschichtung beschichtet ist. Die Polymerbeschichtung, die aus einem Polyethylen, Polypropylen, Polyester hoher, mittlerer oder niedriger Dichte und anderen ähnlichen Polymerfilmen bestehen kann, wird schichtförmig auf die Papieroberfläche aufgebracht, um ihr Festigkeit und/oder Dimensionsbeständigkeit zu verleihen. Das Gewicht dieser Typen beschichteter Papierdeckmaterialien kann innerhalb eines umfangreichen Bereichs variieren, wobei Gewichte im Bereich von etwa 2,3 bis etwa 22,7 kg pro Ries (etwa 5 bis etwa 50 lb/Ries) nützlich sind. Insgesamt kann das endgültige beschichtete Papierdeckmaterial aus etwa 10 bis 40 Gewichts-% Polymer bestehen. Für zweiseitige Beschichtungen wird die Menge an Polymer gewöhnlich ungefähr gleichmäßig zwischen der oberen und der unteren Fläche des Papiers verteilt.\nDie wärmeaktivierbaren Klebstoffschichten 118 und 230 können aus wärmeaktivierbarem Klebstoff oder thermoplastischen Folienmaterialien hergestellt werden. Diese umfassen Polyolefine (lineare oder verzweigte), Polyamide wie Nylon, Polyestercopolymere, Ionomere auf der Basis von Natrium- oder Zinksalzen von Ethylenmethacrylsäure, Polyacrylnitrile und Ethylen-Vinylacetat-Copolymere. Eingeschlossen in dieser Gruppe sind die Acrylate, wie beispielsweise Ethylenmethacrylsäure, Ethylenmethylacrylat, Ethylenacrylsäure und Ethylenethylacrylat. Ebenfalls in dieser Gruppe eingeschlossen sind Polymere und Copolymere von Olefinmonomeren mit beispielsweise 2 bis etwa 12 Kohlenstoffatomen und bei einer Ausführungsform 2 bis etwa 8 Kohlenstoffatomen. Diese umfassen die Polymere von &agr;-Olefinen mit 2 bis etwa 4 Kohlenstoffatomen pro Molekül. Diese umfassen Polyethylen, Polypropylen, Poly-1-buten usw. Ein Beispiel eines Copolymers, das unter die obige Definition fällt, ist ein Copolymer von Ethylen mit 1-Buten, das etwa 1 bis etwa 10 Gewichtsprozent des 1-Butencomonomers aufweist, das in das Copolymermolekül eingearbeitet ist. Die Polyolefine umfassen amorphe Polyolefine. Die Polyethylene, die nützlich sind, weisen verschiedene Dichten auf, einschließlich niedrige, mittlere und hohe Dichtebereiche, wie oben definiert. Die Ethylen-Methylacrylat-Copolymere, die von Chevron unter dem Warennamen EMAC erhältlich sind, können verwendet werden. Diese umfassen EMAC 2260, das einen Methylacrylatgehalt von 24 Gewichts-% und einen Schmelzindex von 2,0 Gramm/10 Minuten bei 190°C, 2,16 kg aufweist; und EMAC SP 2268T, das ebenfalls einen Methylacrylatgehalt von 24 Gewichts-% und einen Schmelzindex von 10 Gramm/10 Minuten bei 190°C, 2,16 kg aufweist. Polymerfolienmaterialien, die von Mischungen von Copolymeren oder Mischungen von Copolymeren mit Homopolymeren hergestellt worden sind, sind ebenfalls nützlich.\nDie Folienschicht 220 besteht aus thermoplastischen Folienmaterialien, die so ausgewählt werden, dass sie mit Tinte bedruckbare Flächen bieten, die einen beständigen Druck hoher Qualität bieten. Veranschaulichende Thermoplaste, die als solche oder in Kombination verwendet werden können, umfassen Polyolefine wie Polyethylen, Polypropylen und Polybutylen, thermoplastische Polyester, Polyamide wie Nylon, Acrylcopolymere wie Polyethylenmethacrylsäure, Polyethylenethylacrylat und Polyethylenmethylacrylat, Polystyrol, Polyurethan, Polycarbonat, Polyacrylnitrile, Ethylenpropylen-Copolymere usw. Die Wahl des Materials für die Folienschicht 220 wird durch die Eigenschaften bestimmt, die für diese Schicht erwünscht sind, wie beispielsweise eine verbesserte Bedruckbarkeit, Witterungsbeständigkeit usw. Die Wahl des Materials für die Folienschicht 220 hängt auch von dem Material ab, das für die wärmeaktivierbare Klebstoffschicht 230 verwendet wird, wenn die Schichten 220 und 230 gegeneinander aufgewickelt werden sollen. Wenn die Schichten 220 und 230 gegeneinander aufgewickelt worden sind, ist das Blockieren in der Rolle ein Grund zur Sorge, insbesondere wenn die Rolle während der Lagerung oder des Transports Wärme ausgesetzt wird.\nBei einer Ausführungsform sind Ethylenvinylacetat-Copolymer- (EVA-) und Polyolefinmischungen mit EVA nützliche Materialien für die Folienschicht 220. Für eine gute Bedruckbarkeit sollte der EVA-Gehalt der Mischung über etwa 10 Gewichts-% und bei einer Ausführungsform zwischen etwa 20 % und etwa 80 % und bei einer Ausführungsform zwischen etwa 30 % und etwa 70 % liegen. Während der EVA-Gehalt höher sein kann, ist das Polyolefin die weniger teure Komponente. Auch neigen die Folien bei höheren EVA-Gehalten häufiger zu Blockierproblemen. Der Vinylacetatgehalt der EVA-Copolymere kann im Bereich von etwa 5 % bis etwa 25 % liegen. UE 631-04, das ein Ethylen-Vinylacetat-Copolymer mit einem Vinylacetatgehalt von 19 Gewichts-% und von Quantum Chemical erhältlich ist, ist ein Beispiel eines im Handel erhältlichen Copolymers, das verwendet werden kann.\nBei dem Olefinpolymer der Polyolefin-EVA-Mischungen kann es sich um Polymere und Copolymere von Alpha-Olefinen wie Ethylen, Propylen handeln. Beispiele derartiger Polymere und Copolymere umfassen Polyethylen, Polypropylen, Copolymere von Ethylen und Propylen, Mischungen von Polyethylen und/oder Propylen mit Ethylen-Propylen-Copolymeren usw. Ein handelsmäßiges Beispiel ist WRD 51057, bei dem es sich um ein Produkt von Union Carbide handelt, das als Polypropylenhomopolymer identifiziert wird.\nDie Schichten 112 und 212 können klar aussehen oder sie können pigmentiert sein. Die Pigmente, die verwendet werden können, umfassen Titandioxid, sowohl einer Rutil- als auch einer Anataskristallstruktur. Bei einer Ausführungsform wird das Pigment dem Kernschichtmaterial in Form eines Konzentrats zugegeben, das das Pigment und einen Harzträger enthält. Das Konzentrat kann beispielsweise etwa 20 Gewichts-% bis etwa 80 Gewichts-% Pigment und etwa 20 Gewichts-% bis etwa 80 Gewichts-% Harzträger enthalten.\nDer Harzträger kann irgendein thermoplastisches Polymer sein, das einen Schmelzpunkt im Bereich von etwa 100°C bis etwa 265°C aufweist. Beispiele umfassen Polyethylen, Polypropylen, Polybutylen, Polyester, Nylon und dergleichen. Bei einer Ausführungsform wird ein Titandioxidkonzentrat verwendet, das aus einer Mischung von etwa 30 Gewichts-% bis etwa 70 Gewichts-% Polypropylen und etwa 70 Gewichts-% bis etwa 30 Gewichts-% Titandioxid besteht. Ein Beispiel eines im Handel erhältlichen Pigmentkonzentrats, das verwendet werden kann, ist von A. Schulman Inc. Unter dem Warennamen PolyBatch White P8555 SD erhältlich, das als weißfarbenes Konzentrat mit einer schichtförmig aufgebrachten Rutiltitandioxidkonzentration von 50 Gewichts-% in einem Polypropylenhomopolymerträgerharz identifiziert wird. Ein weiteres Beispiel ist Ampacet 110233, das ein Produkt von Ampacet Corporation ist, das als TiO2-Konzentrat identifiziert wird, das 50 % Rutil-TiO2 und 50 % Polyethylen niedriger Dichte enthält. Die Pigmentkonzentration in den Kernschichten 112 und 212 kann bis zu etwa 25 Gewichts-% betragen und, wird es verwendet, liegt es im Allgemeinen im Bereich von etwa 5 Gewichts-% bis etwa 25 Gewichts-% und bei einer Ausführungsform etwa 10 Gewichts-% bis etwa 20 Gewichts-% vor.\nDie Schichten 112 und 212 können ein Füllstoffmaterial zum Erhöhen der Opazität enthalten. Die Füllstoffe, die verwendet werden können, umfassen Calciumcarbonat und Talk. Bei einer Ausführungsform wird der Füllstoff dem Kernschichtmaterial in Form eines Konzentrats zugegeben, das den Füllstoff und einen Harzträger enthält. Das Konzentrat kann beispielsweise etwa 20 Gewichts-% bis etwa 80 Gewichts-% Füllstoff und etwa 20 Gewichts-% bis etwa 80 Gewichts-% Harzträger enthalten. Der Harzträger kann irgendein thermoplastisches Polymer mit einem Schmelzpunkt im Bereich von etwa 100°C bis etwa 265°C sein. Beispiele umfassen Polyethylen, Polypropylen, Polybutylen, Polyester, Nylon und dergleichen. Eingeschlossen sind ebenfalls thermoplastische Copolymere wie beispielsweise Ethylenmethacrylat und dergleichen. Bei einer Ausführungsform wird ein Calciumcarbonatkonzentrat verwendet, das aus einer Mischung von etwa 50 Gewichts-% bis etwa 80 Gewichts-% Polypropylen und etwa 20 Gewichts-% bis etwa 50 Gewichts-% Calciumcarbonat besteht. Ein Beispiel eines im Handel erhältlichen Pigmentkonzentrats, das verwendet werden kann, ist von A. Schulman Inc. unter dem Warennamen PF 920 erhältlich, das als Calciumcarbonatkonzentrat mit einer Calciumcarbonatkonzentration von 40 Gewichts-% in einem Polypropylenhomopolymerharzträger identifiziert wird. Ein weiteres Beispiel ist Ampacet 101087, bei dem es sich um ein Produkt von Ampacet Corporation handelt, das als ein Calciumcarbonatkonzentrat identifiziert wird, das 30 Gewichts-% Calciumcarbonat und 70 Gewichts-% Ethylenmethacrylat enthält. Die Konzentration an Füllstoff in den Schichten 112 und 212 kann bis zu etwa 40 Gewichts-% betragen und, wenn er verwendet wird, so liegt er im Allgemeinen im Bereich von etwa 10 Gewichts-% bis etwa 40 Gewichts-% und bei einer Ausführungsform von etwa 10 Gewichts-% bis etwa 35 Gewichts-% vor.\nDie Schichten 112, 118, 212, 220 und 230 können Ultraviolett- (UV-) Lichtabsorber oder andere Lichtstabilisatoren enthalten. Diese Zusatzmittel werden eingearbeitet, um den Abbau durch Sonnenlicht zu verhindern. Ein nützlicher Typ Stabilisator ist ein gehinderter Aminlichtstabilisator. Gehinderte Aminlichtstabilisatoren sind in der Literatur, wie beispielsweise in der US-Patentschrift 4,721,531, Spalte 4 bis 9, beschrieben, die hier summarisch eingefügt wird. Die gehinderten Aminlichtstabilisatoren können beispielsweise Derivate von 2,2,6,6-Tetraalkylpiperidinen oder substituierten Piperizindionen sein. Eine Anzahl gehinderter Aminlichtstabilisatoren, die bei der Erfindung nützlich sind, sind im Handel beispielsweise von Ciba-Geigy Corporation unter den allgemeinen Warennamen „Tinuvin" und Chemassorb" und von Cytec unter dem allgemeinen Warennamen „Cyasorb-UV" erhältlich. Beispiele umfassen Tinuvin 111, das als eine Mischung von 1,3,5-Triazin-2,4,6-triamin, N,N'''-[1,2-Ethandiylbis[[[4,6-bis[butyl(1,2,2,6,6-pentamethyl-4-piperidinyl)amino]-1,3,5-triazin-2-yl]imino]-3,1propandiyl]]-bis[N',N''-dibutyl-N',N''-bis(1,2,2,6,6-pentamethyl-4-piperidinyl) und Dimethylsuccinatpolymer mit 4-Hydroxy-2,2,6,6-tetramethyl-1-piperidinethanol identifiziert wird; Tinuvin 123, das als Bis-(1-octyloxy-2,2,6,6-tetramethyl-4-piperidinyl)sebacat identifiziert wird; Tinuvin 770, das als Bis-(2,2,6,6-tetramethyl-4-piperidinyl)-sebacat identifiziert wird; Tinuvin 765, das als Bis-(1,2,2,6,6-pentamethyl-4-piperidinyl)sebacat identifiziert wird; Tinuvin 622, das als ein Dimethylsuccinatpolymer mit 4-Hydroxy-2,2,6,6,-tetramethyl-1-piperidinethanol identifiziert wird; und Chemassorb 944, das als Poly[[6-(1,1,3,3-tetramethylbutyl)amino]-1,3,5-triazin-2,4-diyl][[2,2,6,6-tetramethyl-4-piperidyl)imino]]hexamethylen(2,2,6,6-tetramethyl-4-piperidyl)imino]] identifiziert wird, und Chemassorb 119, das dahingehend identifiziert wird, dass es 1,3,5-Triazin-2,4,6-triamin-N',N''-[1,2-ethandiylbis[[[4,6-bis[butyl(1,2,2,6,6-pentamethyl-4-peperidinyl)amino]-1,3,5-triazin-2-yl]]imino]-3,1propandiyl]]-bis[N',N''-dibutyl-N',N''-bis(1,2,2,6,6-pentamethyl-4-piperidinyl) identifiziert wird. UV-Lichtabsorber umfassen diejenigen, die von Ciba-Geigy unter dem Namen Tinuvin und von Great Lakes Chemical Corporation unter dem Warennamen „Lowilite" erhältlich sind. Beispiele umfassen: Tinuvin P, das als 2-(2'-Hydroxy-5'-methylphenyl)-benzotriazol identifiziert wird; Tinuvin 326, das als 2-(3'-tert.Butyl-2'-hydroxy-5'methylphenyl)-5-chlorbenzotriazol identifiziert wird; Tinuvin 238, das als 2-(2'Hydroxy-3',5'-di-tert.amylphenyl)benzotriazol identifiziert wird; Lowilite 20, das als 2-Hydroxy-4-metoxybenzophenon identifiziert wird; Lowilite 22, das als 2-Hydroxy-4-n-octoxybenzophenon identifiziert wird; und Lowilite 1200, das als 2-Hydroxy-4-n-dodecyloxybenzophenon identifiziert wird. Ein nützlicher Stabilisator ist unter dem Warennamen Ampacet 10561 erhältlich, das ein Produkt von Ampacet ist, das als UV-Stabilisatorkonzentrat identifiziert wird, das 20 Gewichts-% eines UV-Stabilisators und 80 Gewichts-% eines Polyethylenträgerharzes niedriger Dichte enthält. Die Konzentration an UV-Absorber oder Lichtstabilisator kann bis zu etwa 2,5 Gewichts-% betragen und bei einer Ausführungsform beträgt sie etwa 0,05 Gewichts-% bis etwa 1 Gewichts-%.\nDie wärmeaktivierbare Klebstoffschicht 118 weist im Allgemeinen einen niedrigeren Schmelzpunkt auf als irgendeine der anderen Schichten, die in dem thermoempfindlichen Übertragungsverbundblatt 100 verwendet werden, um zu erlauben, dass die Schicht 118 als wärmeaktivierbare Klebstoffe funktioniert. Desgleichen weist die wärmeaktivierbare Klebstoffschicht 230 im Allgemeinen einen niedrigeren Schmelzpunkt auf als irgendeine der anderen Folienschichten, die in dem thermoempfindliche Übertragungsverbundblatt 200 oder 200A verwendet werden. Typischerweise liegen die Schmelzpunkte, wie durch Differentialkalorimetrie bestimmt, beim zweiten Wärmezyklus der wärmeaktivierbaren Klebstoffschichten 118 und 230 im Bereich von etwa 50°C bis etwa 150°C und bei einer Ausführungsform von etwa 70°C bis etwa 85°C. Der Schmelzpunkt der wärmeaktivierbaren Klebstoffschicht 118 liegt typischerweise mindestens etwa 10°C niedriger als der Schmelzpunkt der Kernschicht 112 und bei einer Ausführungsform liegt er etwa 86°C niedriger. Der Schmelzpunkt der wärmeaktivierbaren Klebstoffschicht 230 liegt typischerweise mindestens etwa 10°C niedriger als der Schmelzpunkt der Kernschicht 212 und bei einer Ausführungsform liegt er etwa 86°C niedriger. Bei Ausführungsformen, bei denen das thermoempfindliche Übertragungsverbundblatt an ein raues oder poröses Substrat (z.B. ein gewobenes Textilmaterial) gebunden werden soll, wird es vorgezogen, dass die wärmeaktivierbare Klebstoffschicht 118 oder 230 relativ dick und dass der Unterschied zwischen dem Schmelzpunkt der Kernschicht 112 oder 212 und dem Schmelzpunkt der entsprechenden wärmeaktivierbaren Klebstoffschicht 118 oder 230 so hoch wie möglich ist. Dies bietet bei dem erfindungsgemäßen thermoempfindliche Übertragungsverbundblatt den Vorteil, dass die raue oder poröse Oberfläche des Substrats daran gehindert wird, durch das Laminat hindurch ersichtlich zu sein, oder dies reduziert wird, um ein klares und genaues bildförmiges Muster und/oder eine klare und genaue gedruckte Mitteilung anstatt eines Bilds zu bieten, das verschwommen oder nicht scharf eingestellt aussieht.\nDie Schichten 112, 118, 212, 220 und/oder 230 können ein Gleitmittel enthalten. Diese umfassen primäre Amide wie beispielsweise Stearamid, Behenamid, Oleamid, Erucamid und dergleichen; sekundäre Amide wie Stearylerucamid, Erucylerucamid, Oleylpalmitamid, Stearylstearamid, Erucylstearamid und dergleichen; Ethylenbisamide wie beispielsweise N,N'-Ethylenbisstearamid, N,N'-Ethylenbisolemid und dergleichen; und Kombinationen irgendwelcher zwei oder mehrerer der hier aufgeführten Amide. Ein Beispiel eines nützlichen Gleitmittels ist von Ampacet unter dem Warennamen 10061 erhältlich; dieses Produkt wird als Konzentrat identifiziert, das 6 Gewichts-% eines Stearamidgleitmittels enthält. Das Gleitmittel kann in einer Konzentration im Bereich von bis zu etwa 4 Gewichts-% und bei einer Ausführungsform von etwa 0,05 Gewichts-% bis etwa 2 Gewichts-% und bei einer anderen Ausführungsform von etwa 0,1 Gewichts-% bis etwa 0,5 Gewichts-% verwendet werden.\nDie Schichten 112, 118, 212, 220 und/oder 230 können ein Antiblockzusatzmittel enthalten. Diese umfassen natürliches Siliciumdioxid, Diatomeenerde, synthetisches Siliciumdioxid, Glaskugeln, Keramikteilchen, Calciumcarbonatteilchen, Calciumsilicatteilchen, Fettamidteilchen, Aluminiumsilicat und dergleichen. Beispiele im Handel erhältlicher Antiblockzusatzmittel umfassen diejenigen, die von A. Schulman unter dem Warennamen CABL 4040 erhältlich sind, das als festes Granulat identifiziert wird, das 5 % Silicat, 5 % Keramikmikrosphären enthält, wobei der Rest ein Polyethylen niedriger Dichte ist. Schulman AB5, das ein von A. Schulman erhältliches Antiblockkonzentrat ist, das 5 % festes synthetisches amorphes Siliciumdioxid in 95 % Polyethylen niedriger Dichte umfasst, kann ebenfalls verwendet werden. Polybatch F-20, das von A. Schulman erhältlich ist und als Konzentrat identifiziert wird, das 20 % natürliches Siliciumdioxid auf der Basis von Polyethylen niedriger Dichte enthält, kann verwendet werden. Andere nützliche Zusatzmittel umfassen diejenigen, die von Zeelan Industries unter dem Warennamen Zeeospheres; von 3M unter dem Warennamen Scotchlite Glass Bubbles; von Potters Industries unter dem Warennamen Spheriglass; von Mo-Sci Corporation unter dem Warennamen Precision Glass Spheres (Klasse IV); von Huber unter dem Warennamen Huber Q; von Nyco Minerals unter den Warennamen Nycor, Nyad, Ultrafibe, Primglos, Nyglos und Wallastocoat; von Jayco unter dem Warennamen Dragonite; von Witco unter dem Warennamen Kenamide; und von U.S. Silica unter dem Warennamen Min-U-Sil erhältlich sind. Das Antiblockzusatzmittel kann in einer Konzentration von bis zu 20 Gewichts-% und bei einer Ausführungsform von etwa 0,1 Gewichts-% bis etwa 10 Gewichts-% und bei einer Ausführungsform von etwa 0,5 Gewichts-% bis etwa 5 Gewichts-% verwendet werden.\nDie Antiblock- und Gleitmittel können zusammen in Form eines Harzkonzentrats zugegeben werden. Ein Beispiel eines derartigen Konzentrats ist von DuPont unter dem Warennamen Elvax CE9619-1 erhältlich. Dieses Harzkonzentrat enthält 20 Gewichts-% Siliciumdioxid, 7 Gewichts-% eines Amidgleitmittels und 73 Gewichts-% Elvax 3170 (ein Produkt von DuPont, das als Ethylen-Vinylacetat-Copolymer mit einem Vinylacetatgehalt von 18 Gewichts-% identifiziert wird). Die Menge an Antiblock- und Gleitmitteln kann in jeder Schicht gleich oder verschieden sein. Im Allgemeinen ist es wünschenswert die Menge dieser Zusatzmittel zu minimieren, um Tintenadhäsionsprobleme und Probleme einer geringen Wärmeversiegelungsbindung zu vermeiden. Jedoch ist eine ausreichende Menge zum Verhindern des Blockierens selbstgewundener Folienrollen gewöhnlich wünschenswert.\nDie Schichten 112, 118, 212, 220 und/oder 230 können eine relativ geringe Menge an Klebstoffmaterial enthalten, um die Haftung der Schichten 112 und 118 aneinander oder der Schichten 220 und/oder 230 an der Kernschicht 212 zu verbessern. Ebenfalls oder als Alternative können Haftgrundierungsschichten aus einem Klebstoffharz zwischen den Folienschichten 112 und 118 oder zwischen der Kernschicht 212 und einer oder beiden Folienschichten 220 und 230 zum Verbessern der Haftung positioniert werden. Das Klebstoffmaterial kann aus einem Klebstoffharz wie beispielsweise Ethylen-Vinylacetat-Copolymer bestehen. Diese umfassen DuPont Elvax 3170 und 3190LG. Die Klebstoffharze, die von DuPont unter dem Warennamen Bynel erhältlich sind, können ebenfalls verwendet werden. Wird es in die Kernschicht 212 eingearbeitet, so wird das Klebstoffharz in einer Konzentration von bis zu etwa 40 Gewichts-% und bei einer Ausführungsform von etwa 5 Gewichts-% bis etwa 25 Gewichts-% eingearbeitet. Wird es in den Schichten 112, 118, 220 und/oder 230 verwendet, so wird das Klebstoffmaterial in einer Konzentration von bis zu etwa 100 Gewichts-% und bei einer Ausführungsform von etwa 45 Gewichts-% bis etwa 85 Gewichts-% verwendet. Wird es in Form einer Folienschicht oder von Schichten zwischen den Folienschichten 112 und 118 oder zwischen der Kernschicht 212 und den Folienschichten 220 und 230 verwendet, so weist jede der derartigen Klebstoffharzfolienschicht oder -schichten eine Dicke von etwa 5 % bis etwa 40 % der Dicke des gesamten Deckmaterials 110 oder 210 und bei einer Ausführungsform von etwa 10 % bis etwa 25 % auf.\nDie Deckmaterialien 110 und 210 können unter Anwendung eines polymeren Coextrusionsvorgangs hergestellt werden. Das Coextrudat polymerer Folienmaterialien wird durch gleichzeitige Extrusion aus zwei oder mehr Extrudern und einem geeigneten bekannten Typ von Coextrusionsdüse gebildet, wobei die Schichten 112 und 118 oder die Kernschicht 212 und die Folienschichten 220 und 230 in auf Dauer kombiniertem Zustand aneinander befestigt sind, um ein einziges Coextrudat bereitzustellen. Wie oben angegeben, kann eine Haftgrundierschicht oder -schichten aus einem Klebstoffharz in die Deckmaterialien 110 und 210 eingearbeitet werden und eine derartige Haftgrundierschicht oder -schichten können mit dem Deckmaterial 110 und 210 coextrudiert werden. Als Alternative kann ein Extrusionsbeschichtungsvorgang angewendet werden, um eine oder mehrere der Schichten auf einer sich bewegenden Bahn abzulegen. Die Verfahren zum Herstellen dieser Deckmaterialien sind im Stand der Technik allgemein bekannt.\nDie Tinten- oder Grafikschicht 120 ist eine einfarbige oder mehrfarbige Tintenschicht, je nach der gedruckten Nachricht und/oder dem bildförmigen Muster, das für das thermoempfindliche Übertragungsverbundblatt beabsichtigt ist. Diese umfassen veränderliche gedruckte Daten wie beispielsweise Seriennummern, Strichcoden und dergleichen. Die Dicke der Tintenschicht liegt typischerweise im Bereich von etwa 0,5 bis etwa 5 Mikron und bei einer Ausführungsform von etwa 1 bis etwa 4 Mikron und bei einer Ausführungsform von etwa 3 Mikron. Die in der Tintenschicht 120 verwendeten Tinten sind bevorzugt im Handel erhältliche Tinten auf Wasserbasis, Lösungsmittelbasis oder durch Strahlung aushärtbare, insbesondere UV-aushärtbare Tinten, die geeigneterweise bezüglich der spezifischen Konstruktion des thermoempfindlichen Übertragungsverbundblatts und/oder dem spezifischen angewendeten Druckverfahren ausgewählt werden. Beispiele umfassen Sun Sheen (ein Produkt von Sun Chemical, das als mit Alkohol verdünnbare Polyamidtinte identifiziert wird), Suntex MP (ein Produkt von Sun Chemical, das als Tinte auf Lösungsmittelbasis identifiziert wird, die für das Oberflächenbedrucken von mit Acryl beschichteten Substraten, mit PVDC beschichteten Substraten und Polyolefinfolien formuliert ist), X-Cel (ein Produkt von Water Ink Technologies, das als Folientinte auf Wasserbasis für das Bedrucken von Foliensubstraten identifiziert wird), Uvilith AR-109 Rubine Red (ein Produkt von Daw Ink, das als UV-Tinte identifiziert wird) und CLA91598F (ein Produkt von Sun Chemical, das als schwarze Mehrfachbindungstinte auf Lösungsmittelbasis identifiziert wird).\nDie haftungsverbessernden Schichten 130 und 135 können aus irgendeinem strahlungsaushärtbaren Grundiermittel auf Lösungsmittelbasis oder Wasserbasis hergestellt werden, das die Haftung von Beschichtungen auf einem Foliensubstrat verbessern soll. Die Schicht 130 ist transparent und die Schicht 135 ist bevorzugt transparent. Das Material der haftungsverbessernden Schicht besteht typischerweise aus einem Lack und einem Verdünnungsmittel. Der Lack besteht typischerweise aus einem oder mehreren Polyolefinen, Polyamiden, Polyestern, Polyestercopolymeren, Polyurethanen, Polysulfonen, Polyvinylidinchlorid, Styrol-Maleinsäure-Copolymeren, Styrol-Acrylnitril-Copolymeren, Ionomeren auf der Basis von Natrium- oder Zinksalzen von Ethylenmethacrylsäure, Polymethylmethacrylaten, Acrylpolymeren und -copolymeren, Polycarbonaten, Polyacrylnitrilen, Ethylen-Vinylacetatcopolymeren und Mischungen von zwei oder mehreren derselben. Beispiele der Verdünnungsmittel, die verwendet werden können, umfassen Ethanol, Isopropanol, Butanol, Ethylacetat, Propylacetat, Butylacetat, Toluol, Xylol, Aceton, Methylethylketon, Heptan und Mischungen derselben. Das Verhältnis von Lack zu Verdünnungsmittel hängt von der Viskosität ab, die für die Anwendung der haftungsverbessernden Schicht erforderlich ist, wobei die Auswahl einer derartigen Viskosität innerhalb der Fähigkeit eines Fachmanns liegt. Beispiele der Materialien der haftungsverbessernden Schicht, die verwendet werden können, umfassen CLBO4275F-Prokote Primer (ein Produkt von Sun Chemical Corporation, das als Grundiermittel auf Lösungsmittelbasis identifiziert wird, das bei Tinten und Beschichtungen nützlich ist). Die haftungsverbessernden Schichten 130 und 135 weisen typischerweise Dicken im Bereich von etwa 1 bis etwa 4 Mikron und bei einer Ausführungsform etwa 2 Mikron auf.\nDie reibungsfeste transparente Beschichtungsschicht 140 kann aus irgendeinem strahlungsaushärbaren Beschichtungsmaterial auf Lösungsmittelbasis oder Wasserbasis hergestellt werden, das Abriebfestigkeit und wahlweise einen verbesserten Glanz bieten soll. Die Beschichtungsschicht 140 ist transparent. Die Beschichtungsschicht ist aus UV-aushärtbaren Oligomeren wie beispielsweise Epoxiden, Urethanen, Polyestern, Acrylsubstanzen und dergleichen hergestellt. Diese werden durch freie Radikale ausgehärtet, die durch Photoinitiatoren nach der Exposition UV-Licht gegenüber gebildet werden. Reaktive Verdünnungsmittel wie beispielsweise Hexandioldiacrylat, Pentaerythrit, Tetraacrylat, N-Vinylpyrrolidon und dergleichen können zum Regulieren der Viskosität der Beschichtung vor dem Aushärten und zum Modifizieren der Vernetzungsdichte verwendet werden. Epoxidharze und Alkylvinylether, die kationisch ausgehärtet werden, können ebenfalls verwendet werden. Reaktive Verdünnungsmittel, wie beispielsweise Vinylether, Limonendioxid, Glycidylether und dergleichen können verwendet werden. Die Beschichtung kann auch Benetzungsmittel, Egalisiermittel, Wachse, Gleitmittel und Lichtstabilisatoren enthalten. Ein im Handel erhältliches Beschichtungsmaterial, das verwendet werden kann, ist die RCAO1302R-UV-Beschichtung (ein Produkt von Sun Chemical, das als Beschichtungsmaterial für Tinten identifiziert wird). Diese Beschichtungsschicht weist typischerweise eine Dicke von etwa 1 bis etwa 4 Mikron und bei einer Ausführungsform von 2 Mikron auf.\nDie Klebstoffschicht 150 kann aus irgendeinem entfernbaren druckempfindlichen Klebstoffmaterial oder einem strahlungsaushärtbaren, insbesondere UV-aushärtbaren Klebstoffmaterial bestehen, das für das Beschichten eines Foliensubstrats geeignet ist. Wenn die Klebstoffschicht 150 eine strahlungsaushärtbare Klebstoffschicht ist, so ist sie transparent. Wenn die Klebstoffschicht 150 eine entfernbare druckempfindliche Klebstoffschicht ist, so ist sie bevorzugt (jedoch nicht notwendigerweise) transparent. Die strahlungsaushärtbaren Klebstoffmaterialien können aus Zusammensetzungen hergestellt sein, die multifunktionelle Acrylatmonomere und -oligomere enthalten. Acrylierte Urethane und acrylierte Acrylsubstanzen sind nützlich. Die strahlungsaushärtbaren Klebstoffe können Photoinitiatoren und wahlweise Tenside enthalten, um einen gleichmäßigen Fluss zu bieten, der zu einer gleichförmigen Beschichtung führt. Ein Beispiel eines im Handel erhältlichen Klebstoffmaterials, das verwendet werden kann, ist Rad-Cure UV 1008 (ein Produkt von Rad-Cure Corporation, das als UV-aushärtbarer lösungsmittelfreier Klebstoff identifiziert wird, der 70–95 Gewichts-% multifunktionelle Acrylatmonomere und -oligomere, 5–20 Gewichts-% Photoinitiator und 0–5 Gewichts-% Tenside enthält).\nDer entfernbare druckempfindliche Klebstoff kann irgendein entfernbarer, druckempfindlicher Klebstoff sein, der im Stand der Technik zur Verwendung bei Foliensubstraten bekannt ist. Der Ausdruck „entfernbar" wird hier verwendet, um sich auf einen Klebstoff zu beziehen, der an der Schicht 140 und dem Trägerblatt 160 ohne Kantenabhebung anhaften und ohne Beschädigen entweder der Schicht 140 oder des Blatts 160 entfernt werden kann. Die entfernbare Klebstoffschicht 150 hängt bevorzugt an dem Trägerblatt 160 fest und trennt sich daher mit dem Trägerblatt 160 von der Schicht 140. Die entfernbaren druckempfindlichen Klebstoffe, die verwendet werden können, sind im Stand der Technik bekannt und umfassen Klebstoffe auf Kautschukbasis, Acrylklebstoffe, Vinyletherklebstoffe, Siliconklebstoffe und Mischungen von zwei oder mehreren derselben. Die Klebstoffe können Heißschmelzklebstoffe, Klebstoffe auf Lösungsmittelbasis oder Wasserbasis sein. Eingeschlossen sind die druckempfindlichen Materialien, die in „Adhesion and Bond (Adhäsion und Bindung)", Encyclopedia of Polymer Science and Engineering, Band 1, Seite 476–546, Interscience Publishers, 2. Ausgabe, 1985, beschrieben sind, deren Offenbarung hier summarisch eingefügt wird. Die Materialien des druckempfindlichen Klebstoffs, die nützlich sind, können als Hauptbestandteil ein Klebstoffpolymer wie beispielsweise Polymere vom Acryltyp; Blockcopolymere; natürliche, regenerierte oder Styrol-Butadien-Kautschukarten; klebrig gemachte natürliche oder synthetische Kautschukarten; oder statistische Copolymere von Ethylen- und Vinylacetat, Ethylen-Vinylacryl-Terpolymeren, Polyisobutylen, Poly(vinylether) usw. enthalten. Andere Materialien können in dem druckempfindlichen Klebstoff enthalten sein, wie beispielsweise klebrigmachende Harze, Weichmacher, Antioxidationsmittel, Füllstoffe, Pigmente, Wachse usw.\nDie Klebstoffschicht 150 weist eine Dicke auf, die typischerweise im Bereich von etwa 0,5 bis etwa 5 Mikron und bei einer Ausführungsform etwa 1 bis etwa 4 Mikron und bei einer Ausführungsform etwa 1,5 bis etwa 2 Mikron liegt.\nJede der Schichten 120, 130, 140 und 150 wird unter Anwendung bekannter Techniken aufgebracht und ausgehärtet. Die Anwendungstechniken umfassen Tiefdruck, Umkehrtiefdruck, Offsettiefdruck, Walzenbeschichten, Pinselauftrag, Messerwalzen, Messstabbeschichten, Umkehrwalzenbeschichten, Rakelbeschichten, Eintauchen, Düsenbeschichten, Besprühen, Gießbeschichten, Flexodruckbeschichten, Buchdruck, Trommelsieb, Flachsieb und dergleichen. Die aufgetragenen Beschichtungsschichten können durch Aussetzen Wärme oder bekannten Formen ionisierender oder aktinischer nichtionisierender Strahlung gegenüber ausgehärtet werden. Aushärtungstemperaturen, die angewendet werden können, liegen im Bereich von etwa 40°C bis etwa 260°C und bei einer Ausführungsform von etwa 40°C bis etwa 175°C und bei einer Ausführungsform von etwa 40°C bis etwa 100°C und bei einer Ausführungsform von etwa 40°C bis etwa 60°C. Nützliche Strahlungstypen umfassen Ultraviolettlicht, Elektronenstrahl, Röntgenstrahl, Gammastrahl, Betastrahl usw. Ultraviolettlicht ist besonders nützlich. Die Ausrüstung für das Erzeugen dieser Formen von Wärmeaushärtung oder Strahlungsaushärtung sind den mit dem Stand der Technik vertrauten Fachleuten allgemein bekannt.\nDas Trägerblatt 160 wird unter Anwendung bekannter Techniken mit der Klebstoffschicht 150 in Kontakt gebracht. Wenn der Klebstoff 150 ein strahlungsaushärtbarer Klebstoff ist, so wird das Trägerblatt 160 vor dem Aushärten der Klebstoffschicht 150 mit dem Klebstoff in Kontakt gebracht. Die Klebstoffschicht wird dann ausgehärtet. Wenn der Klebstoff ein druckempfindlicher Klebstoff ist, kann er zuerst auf das Trägerblatt 160 aufgebracht werden und das Trägerblatt mit dem aufgebrachten Klebstoff wird dann an der Beschichtungsschicht 140 befestigt. Als Alternative kann der druckempfindliche Klebstoff auf die Beschichtungsschicht 140 aufgebracht werden und das Trägerblatt wird dann mit dem Klebstoff in Kontakt gebracht, um das Trägerblatt an der Beschichtungsschicht 140 zu befestigen. Das Trägerblatt 160 kann aus Papier, Polymerfolie oder einer Kombination derselben bestehen. Irgendeines von Papier oder Polymerfolien oder Kombinationen derselben, die oben als für die Schichten 112 oder 212 nützlich besprochen worden sind, können als Trägerblatt 160 verwendet werden. Es wird jedoch vorgezogen, dass das Trägerblatt 160 transparent ist, um die Sichtbarkeit der Tinten- oder Grafikschicht 120 durch das Trägerblatt 160 (sowie durch die anderen Schichten zwischen dem Trägerblatt 160 und der Tinten- oder Grafikschicht 120) zu gestatten. So wird die Verwendung von transparenten Polymerfolien als Trägerblatt 160 vorgezogen. Auf der Außenfläche 165 des Trägerblatts 160 kann eine Trennbeschichtung befestigt sein, um das Aufrollen und Abrollen der thermoempfindlichen Übertragungsverbundblätter zu erleichtern. Irgendeine Trennbeschichtung, die im Stand der Technik bekannt ist, kann verwendet werden. Silicontrennbeschichtungen sind besonders nützlich. Eine im Handel erhältliche Polyesterfolie, die als Trägerblatt 160 nützlich ist, ist Douglas Hanson E19506 (ein Produkt von Douglas Hanson, der als klare Polyesterfolie identifiziert wird, bei der auf einer Seite eine Trennbeschichtungsschicht befestigt ist). Es kann unbehandelte Polyesterfolie verwendet werden. Das Trägerblatt 160 weist typischerweise eine Dicke von etwa 6,4 × 10–5 bis etwa 2,5 × 10–4 m (etwa 0,25 bis etwa 10 mil) und bei einer Ausführungsform etwa 1,3 × 10–5 bis etwa 1,3 × 10–4 m (etwa 0,5 bis etwa 5 mil) und bei einer Ausführungsform etwa 5,1 × 10–5 m (etwa 2 mil) auf. Bei einer Ausführungsform ist das Trägerblatt eine Polyesterfolie mit einer Dicke von etwa 6,4 × 10–5 bis etwa 2,5 × 10–4 m (etwa 0,25 bis etwa 10 mil). Bei einer Ausführungsform ist das Trägerblatt eine Polyolefinfolie mit einer Dicke von etwa 1,3 × 10–5 bis etwa 1,3 × 10–4 m (etwa 0, 5 bis etwa 5 mil). Bei einer Ausführungsform ist das Trägerblatt ein Blatt Papier mit einer Dicke von etwa 2,5 × 10–5 bis etwa 2,5 × 10–4 m (etwa 1 bis etwa 10 mil).\nDie thermoempfindlichen Übertragungsverbundblätter 100, 200 und 200A können auf irgendein Substrat unter Anwendung von im Stand der Technik bekannten Wärmeaufsiegelungstechniken befestigt werden. Unter Bezugnahme auf 5 wird das thermoempfindliche Übertragungsverbundblatt 200A auf das Substrat 300 aufgebracht, wobei die wärmeaktivierbare Klebstoffschicht 230 in Kontakt mit dem Substrat steht. Es werden Wärme und Druck auf das thermoempfindliche Übertragungsverbundblatt durch eine erhitzte Heizplatte, die sich in Kontakt mit dem Trägerblatt 160 befindet, aufgebracht. Die Wärme geht durch das thermoempfindliche Übertragungsverbundblatt 200A hindurch und erweicht oder schmilzt die wärmeaktivierbare Klebstoffschicht 230. Wärme und Druck werden entfernt und die wärmeaktivierbare Klebstoffschicht 230 kühlt sich ab und verfestigt sich, was zur Bildung einer Wärmesiegelbindung zwischen dem thermoempfindlichen Übertragungsverbundblatt 200A und dem Substrat 300 führt. Thermoempfindliche Übertragungsverbundblätter 100 und 200 können auf ähnliche Weise auf dem Substrat 300 befestigt werden, wobei Wärme und Druck verursachen, dass die wärmeaktivierbare Klebstoffschicht 118 oder 230 sich erweicht oder schmilzt und das darauffolgende Abkühlen der wärmeaktivierten Klebstoffschicht 118 oder 230 führt zu einer Wärmesiegelbindung zwischen dem thermoempfindlichen Übertragungsverbundblatt 100 oder 200 und dem Substrat 300. Die Wärme und der Druck, die aufgebracht werden, reichen aus, um die wärmeaktivierbaren Klebstoffschichten 118 oder 230 zu erweichen oder zu schmelzen. Temperaturen im Bereich von etwa 100°C bis etwa 300°C und bei einer Ausführungsform von etwa 150°C bis etwa 250°C und bei einer Ausführungsform von etwa 180°C bis etwa 210°C werden typischerweise angewendet. Druck im Bereich von etwa 2 bis etwa 20 psi und bei einer Ausführungsform von etwa 8 bis etwa 12 psi wird typischerweise angewendet. Aufenthaltszeiten von etwa 0,5 bis etwa 60 Sekunden und bei einer Ausführungsform von etwa 0,5 bis 20 Sekunden und bei einer Ausführungsform von etwa 0,5 bis etwa 10 Sekunden können angewendet werden. Irgendeine Wärmeversiegelungspresse, die für das Wärmeaufsiegeln von Etikettbändern, Abziehbildern und dergleichen auf Substrate verwendet wird, kann verwendet werden. Diese sind im Stand der Technik allgemein bekannt.\nDas Substrat 300 kann irgendein Substratmaterial sein, das für die Aufnahme eines thermoempfindlichen Übertragungsverbundblatts geeignet ist. Das Substrat 300 kann aus Metall, Kunststoff, Leder, Papier und dergleichen bestehen. Das Substrat 300 kann aus einem Textilmaterial wie beispielsweise einem gewobenen oder nichtgewobenen Stoff hergestellt sein, der aus natürlichen oder synthetischen Materialien hergestellt ist. Das Substrat kann eine Oberfläche im Inneren eines Fahrzeugs wie beispielsweise die Oberfläche eines Sicherheitsgurts, einer Blende, eines Armaturenbretts, einer Kopfstütze, eines Sitzrückens, eines Türblechs usw. umfassen. Auf das Aufbringen des thermoempfindlichen Übertragungsverbundblatts auf das Substrat 300 hin wird das Trägerblatt 160 unter Anwendung bekannter Entfernungs- oder Abziehtechniken entfernt. Wenn die Klebstoffschicht 150 ein entfernbarer druckempfindlicher Klebstoff ist, wird er mit Hilfe bekannter Techniken entfernt. Wenn die Klebstoffschicht 150 eine strahlungsausgehärtete Klebstoffschicht ist, bleibt sie auf der Beschichtungsschicht 140 befestigt und funktioniert als zusätzliche Schutzschicht. Dies ist in 6 veranschaulicht.\nBeispiel 1 Teil A:\nEin thermoempfindliches Übertragungsverbundblatt wird unter Anwendung einer coextrudierten polymeren Folie als Deckmaterial hergestellt. Das Deckmaterial weist eine thermoplastische Kernschicht, eine obere thermoplastische Folienschicht mit einer durch Tinte bedruckbaren Oberfläche, die auf einer Seite der Kernschicht befestigt ist, und eine wärmeaktivierbare thermoplastische Klebstofffilmschicht, die auf der anderen Seite befestigt ist, auf. Die Dicke des Deckmaterials beträgt 8,9 × 10–5 m (3,5 mil). Das Verhältnis der Dicke der oberen thermoplastischen Folienschicht zur Kernschicht zur wärmeaktivierbaren thermoplastischen Klebstofffilmschicht beträgt 10:60:30. Die Kernschicht hat folgende Zusammensetzung (wobei alle Prozentsätze auf das Gewicht bezogen sind):\nA. Schulman Polybatch PF92D 35 % A. Schulman Polybatch White P8555 SD 35 % Union Carbide WRD5-1057 23 % Ampacet 10561 5 % Ampacet 10061 2 %\nDie obere thermoplastische Folienschicht hat folgende Zusammensetzung:\nUnion Carbide WRD5-1057 47 % UE 631-04 46 % A. Schulman F-20 2 % Ampacet 10561 5 %\nDie wärmeaktivierbare thermoplastische Klebstofffilmschicht hat folgende Zusammensetzung:\nChevron EMAC SP 2268T 83 % A. Schulman F20 10 % Ampacet 10561 5 % Ampacet 10061 2 %\nDie obere thermoplastische Folienschicht wird coronabehandelt. Eine haftungsverbessernde Schicht wird dann über der oberen thermoplastischen Folienschicht mit Hilfe einer Aniloxwalze aufgebracht. Das haftungsverbessernde Material ist CLBO-4275F – Prokote Grundiermittel. Das haftungsverbessernde Material wird in einem Ofen bei einer Temperatur von 40–50°C ausgehärtet. Die haftungsverbessernde Schicht hat eine Dicke von 2 Mikron.\nEine mehrfarbige Tintenschicht, die ein bildförmiges Muster in Kombination mit einer gedruckten Nachricht bereitstellt, wird über der oben erwähnten haftungsverbessernden Schicht aufgebracht. Die Tintenschicht wird mit Hilfe einer Reihenfolge von drei Aniloxwalzen aufgebracht. Es werden folgende Tinten angewendet:\nWalze 1: Gelbe Tinte 116 (eine UV-aushärtbare Tinte, die von Daw Ink bereitgestellt wird)\nWalze 2: Rote Tinte 186 (eine UV-aushärtbare Tinte, die von Daw Ink bereitgestellt wird)\nWalze 3: Schwarze Tinte ((eine UV-aushärtbare Tinte, die von Werneke Ink bereitgestellt wird)\nJeder Tintenauftrag wird vor Aufbringen des nächsten Tintenauftrags UV-ausgehärtet. Die Tintenschicht hat eine Dicke von 3 Mikron.\nEine andere haftungsverbessernde Schicht wird über der Tintenschicht mit Hilfe einer Aniloxwalze aufgebracht. Das haftungsverbessernde Material ist CLBO4275F – Prokote Grundiermittel. Diese haftungsverbessernde Schicht hat eine Dicke von 2 Mikron und wird in einem Ofen bei einer Temperatur von 40–50°C ausgehärtet.\nEine reibungsfeste transparente Beschichtungsschicht wird über der haftungsverbessernden Schicht mit Hilfe einer Aniloxwalze aufgebracht. Das reibungsfeste Schichtmaterial ist RCAO1302R-UV-Beschichtung. Die reibungsfeste Schicht hat eine Dicke von 2 Mikron und wird UV-ausgehärtet.\nEine Klebstoffschicht wird über der reibungsfesten Beschichtungsschicht mit Hilfe einer Aniloxwalze aufgebracht. Das Klebstoffschichtmaterial ist Rad-Cure UV 1008. Die Klebstoffschicht hat eine Dicke von 2 Mikron.\nEin Polyesterfolienträgerblatt mit einer Dicke von 2 mil wird an der Klebstoffschicht befestigt. Die Klebstoffschicht wird dann UV-ausgehärtet, um die Herstellung des erwünschten thermoempfindlichen Übertragungsverbundblatts abzuschließen. Die Polyesterfolie, die verwendet wird, wird von Douglas Hanson unter dem Warennamen E 19506 bereitgestellt. Es handelt sich dabei um eine Polyesterfolie, die eine Trennungsbeschichtungsschicht auf einer ihrer Seiten aufweist. Die Seite der Polyesterfolie, die der Trennbeschichtungsschicht gegenüberliegt, steht in Kontakt mit der UV-ausgehärteten Klebstoffschicht.\nJeder Tintenauftrag sowie die reibungsfeste transparente Beschichtungsschicht und die UV-ausgehärtete Klebstoffschicht werden unter Anwendung einer Quecksilberbirne von mittlerem Druck, einer Bogenlänge von 45 cm, 500 Watt pro Zoll, einem dichromatischen Reflektor und einer Liniengeschwindigkeit von 0,33 m/s (65 Fuß pro Minute) ausgehärtet. Die Tintenaufträge und die transparente Beschichtungsschicht werden unter Anwendung einer Wirkleistung von 50 % ausgehärtet. Die Klebstoffschicht wird unter Anwendung einer Wirkleistung von 100 % ausgehärtet.\nDas thermoempfindliche Übertragungsverbundblatt aus Teil A wird auf ein Substrat aufgebracht. Bei dem Substrat handelt es sich um schaumhinterlegtes Polyesterpolstermaterial, das für das Innere von Fahrzeugen verwendet wird. Die wärmeaktivierbare thermoplastische Klebstofffilmschicht steht mit dem Substrat in Kontakt. Der so gebildete Verbundstoff wird in eine erhitzte Presse eingegeben. Hitze und Druck werden auf den Verbundstoff durch eine erhitzte Heizplatte, die mit dem Polyesterfolienträgerblatt in Kontakt steht, aufgebracht. Die Temperatur beträgt 196°C und der Druck 62742 Pa (9,1 psi). Die Aufenthaltszeit beträgt 2,5 Sekunden. Die Wärme und der Druck reichen aus, um die wärmeaktivierbare thermoplastische Klebstofffilmschicht zu erweichen oder zu schmelzen. Auf das Abkühlen hin bildet die wärmeaktivierbare thermoplastische Klebstofffilmschicht eine Bindung, durch die das thermoempfindliche Übertragungsverbundblatt an dem Substrat befestigt wird. Der Verbundstoff wird von der Presse entfernt, was dazu führt, dass das thermoempfindliche Übertragungsverbundblatt auf das Substrat wärmeaufgesiegelt wird. Das Polyesterfolienträgerblatt wird entfernt, wobei der Rest des thermoempfindlichen Übertragungsverbundblatts an dem Substrat befestigt bleibt. Das mehrfarbige bildförmige Muster, das mit der Tintenschicht gebildet wird, ist sichtbar.\nDie erfindungsgemäßen thermoempfindlichen Übertragungsverbundblätter haben eine Reihe von Vorteilen im Vergleich mit dem Stand der Technik. Diese umfassen die Tatsache, dass bei Ausführungsformen, bei denen das Trägerblatt 160 transparent ist, die Tinten- oder Grafikschicht während des Aufbringens des Verbundblatts auf das Substrat sichtbar ist. Diese Charakteristik erlaubt ein genaues Aufbringen der Tinten- oder Grafikschicht auf das Substrat. Wegen des Vorliegens des Deckmaterials schmiegt sich die Tinten- oder Grafikschicht, wenn sie auf das Substrat aufgebracht wird, nicht an kleine Oberflächenkonturen oder Fehlstellen im Substrat an. So ist das bildförmige Muster und/oder die gedruckte Nachricht, die durch die Tinten- oder Grafikschicht bereitgestellt wird, klar und genau und weist gute Opazitätscharakteristiken auf. Ist sie einmal auf das Substrat aufgebracht, so ist die Tinten- oder Grafikschicht des erfindungsgemäßen Laminats geschützt und weist daher gute Widerstandscharakteristiken gegen Chemikalien auf und ist dauerhaft.\nThermoempfindliches Übertragungsverbundblatt umfassend:\nein Deckmaterial umfassend eine erste Schicht mit einer oberen Fläche und einer unteren Fläche und eine wärmeaktivierbare Klebstoffschicht, die unter der unteren Fläche der ersten Schicht liegt;\neine haftungsverbessernde Schicht, die über der oberen Fläche der ersten Schicht liegt;\neine reibungsfeste transparente Beschichtungsschicht, die über der haftungsverbessernden Schicht liegt;\neine weitere Klebstoffschicht, die über der reibungsfesten Beschichtungsschicht liegt. Laminat nach Anspruch 1, wobei ein Trägerblatt an der weiteren Klebstoffschicht befestigt ist. Laminat nach Anspruch 1, wobei eine Tinten- oder Grafikschicht zwischen der haftungsverbessernden Schicht und der reibungsfesten transparenten Beschichtungsschicht positioniert ist. Laminat nach Anspruch 1, wobei das Laminat an einem Substrat befestigt ist. Laminat nach Anspruch 1, wobei die obere Fläche der ersten Schicht coronabehandelt wird. Laminat nach Anspruch 1, wobei die erste Schicht eine einschichtige Konstruktion umfasst. Laminat nach Anspruch 1, wobei die erste Schicht eine mehrschichtige Konstruktion umfasst. Laminat nach Anspruch 1, wobei die erste Schicht Folie, Papier, Polymerfolie, Textilmaterial oder eine Kombination derselben umfasst. Laminat nach Anspruch 1, wobei die erste Schicht aus einer polymeren Folie besteht. Laminat nach Anspruch 1, wobei die erste Schicht aus einer mehrschichtigen Polymerfolie besteht. Laminat nach Anspruch 1, wobei das Deckmaterial aus einem Coextrudat besteht. Laminat nach Anspruch 1, wobei die erste Schicht eine thermoplastische Kernschicht mit einer oberen Fläche und einer unteren Fläche ist und die wärmeaktivierbare Klebstoffschicht eine thermoplastische Folienschicht ist, die unter der unteren Fläche der Kernschicht liegt, wobei das Deckmaterial des Weiteren eine obere thermoplastische Kernschicht umfasst, die über der oberen Fläche der Kernschicht liegt. Laminat nach Anspruch 12, wobei die obere thermoplastische Folienschicht coronabehandelt wird. Laminat nach Anspruch 12, wobei die obere thermoplastische Folienschicht aus einem thermoplastischen polymeren Material besteht ausgewählt aus der Gruppe bestehend aus Polyolefinen, Polyestern, Polyamiden, Acrylpolymeren, Polystyrolen, Polyurethanen, Polycarbonaten, Polyacrylnitrilen, Ethylen-Propylen-Copolymeren und Mischungen von zwei oder mehreren derselben. Laminat nach Anspruch 1, wobei die wärmeaktivierbare Klebstoffschicht aus einem wärmeaktivierbaren Klebstoff oder einem thermoplastischen Folienmaterial besteht ausgewählt aus der Gruppe bestehend aus Polyolefinen, Polyamiden, Polyestercopolymeren, Ionomeren, die auf Natrium- oder Zinksalzen von Ethylenmethacrylsäure basieren, Polyacrylnitrilen, Ethylen-Vinylacetat-Copolymeren, Ethylenmethacrylsäure, Ethylenmethylacrylat, Ethylenacrylsäure, Ethylenethylacrylat und Mischungen von zwei oder mehreren derselben. Laminat nach Anspruch 12, wobei die erste Schicht aus einem thermoplastischen polymeren Material besteht ausgewählt aus der Gruppe bestehend aus Polyolefinen, Polyamiden, Polyestern, Polyestercopolymeren, Polyurethanen, Polysulfonen, Styrolmaleinsäureanhydridcopolymeren, Styrol-Acrylnitril-Copolymeren, Ionomeren, die auf Natrium- oder Zinksalzen von Ethylenmethacrylsäure basieren, Polymethylmethacrylaten, Cellulosematerialien, Acrylpolymeren und -copolymeren, Polycarbonaten, Polyacrylnitrilen, Ethylen-Vinylacetat-Copolymeren und Mischungen von zwei oder mehreren derselben. Laminat nach Anspruch 1, wobei die haftungsverbessernde Schicht aus einem Material besteht ausgewählt aus der Gruppe bestehend aus Polyolefinen, Polyamiden, Polyestern, Polyestercopolymeren, Polyurethanen, Polysulfonen, Polyvinylidinchlorid, Styrol-Maleinsäureanhydrid-Copolymeren, Styrol-Acrylnitril-Copolymeren, Ionomeren, die auf Natrium- oder Zinksalzen von Ethylenmethacrylsäure basieren, Polymethylmethacrylaten, Acrylpolymeren und -copolymeren, Polycarbonaten, Polyacrylnitrilen, Ethylen-Vinylacrylat-Copolymeren und Mischungen von zwei oder mehreren derselben. Laminat nach Anspruch 1, wobei die reibungsfeste transparente Beschichtungsschicht aus UV-aushärtbaren Oligomeren hergestellt ist ausgewählt aus der Gruppe bestehend aus Epoxiden, Urethanen, Polyestern und Acrylen. Laminat nach Anspruch 1, wobei die weitere Klebstoffschicht aus einem strahlungsgehärteten Klebstoffmaterial oder einem entfernbaren Haftklebstoffmaterial besteht. Laminat nach Anspruch 2, wobei das Trägerblatt aus Papier, Polymerfolie oder einer Kombination derselben besteht. Laminat nach Anspruch 2, wobei das Trägerblatt aus einer transparenten thermoplastischen Folie besteht. Laminat nach Anspruch 4, wobei das Substrat aus einem Metall, Kunststoff, Leder, Papier oder Textilmaterial oder einer Kombination von zwei oder mehreren derselben besteht. Verfahren für das Herstellen eines thermoempfindlichen Übertragungsverbundblatts umfassend:\ndas Bereitstellen eines Deckmaterials umfassend eine erste Schicht mit einer oberen Fläche und einer unteren Fläche und eine wärmeaktivierbare Klebstoffschicht, die unter der unteren Fläche der ersten Schicht liegt;\ndas Aufbringen einer haftungsverbessernden Schicht über der oberen Fläche der ersten Schicht;\ndas Aushärten der haftungsverbessernden Schicht;\ndas Aufbringen einer reibungsfesten transparenten Beschichtungsschicht über der haftungsverbessernden Schicht;\ndas Aushärten der reibungsfesten transparenten Beschichtungsschicht;\ndas Aufbringen einer weiteren Klebstoffschicht auf der reibungsfesten Beschichtungsschicht; und\ndas Befestigen eines Trägerblatts auf der weiteren Klebstoffschicht.


“Literaturhaus Sauerland” : Christine-Koch-Gesellschaft e.V.\nIn der Kulturregion Sauerland in Südwestfalen hat sich in den letzten Jahren die Vielfalt der literarischen Veranstaltungen und Angebote weiterentwickelt. Besonders die gezielte Förderung heimischer Autorinnen und Autoren soll zu prägender Profilierung der Literaturschaffenden und des Literaturbetriebes in der Region führen. Es gibt viele Menschen, die sich für die Literaturförderung in der Region in den verschiedensten Zusammenhängen einsetzen. Es fehlt aber an einem regionalen Zentrum zur Bündelung der Aktivitäten. Ziel ist die institutionell begleitete Literaturförderung und Literaturpflege (zumal in Bibliotheken, Archiven) in der Region und deren Zusammenführung in einem Literaturzentrum für das Sauerland.\nDieses „Literaturhaus Sauerland“ soll in einem strukturierten Verfahren verschiedene Träger (Büchereien, literarische Gesellschaften, Schulen, Volkshochschulen, Autorenkreise, Kunstvereine …) und Angebote miteinander vernetzen und im Ergebnis eine dauerhafte Institution zur Förderung der Literatur im südwestfälischen Sauerland werden; das Spektrum der Angebote soll dabei von Symposien über Autorenlesungen und Begegnungen bis hin zu Tagungen zur Projektentwicklung reichen.\nBegonnen werden sollte nach unserer Vorstellung bis 2017 mit der Zusammenführung des Sauerland-Literaturarchivs und des Sauerländer Mundartarchivs an dessen Standort, dem “Stertschultenhof” in Eslohe – Cobbenrode, dort in der Folge ein Koordinierungsbüro für Literatur eingerichtet werden und das Ambiente des historischen Fachwerkgebäudes auch Veranstaltungen dienen.\nDas Programm: Literatur begegnen – Poesie erleben\nUnsere Gesellschaft und die deutsch-polnische Literaturpartnerschaft Masuren – Sauerland\nDie ‘Kleine Reihe’\nFrühere Veranstaltungen im Überblick (1995 – 2014)\nZum Schluß noch ein Pressesbericht, beispielhaft für die 20 Vorstellungen unserer Poesie- und Prosa-Anthologien seit 1994\n© 2018 Christine-Koch-Gesellschaft e.V.


NEUWERTIGES, SONNIGES SCHMUCKSTÜCK IN RUHIGER ZENTRUMSNÄHE - immo.tt.com\nNEUWERTIGES, SONNIGES SCHMUCKSTÜCK IN RUHIGER ZENTRUMSNÄHE\nSteiermark, Liezen, Liezen\n1.STOCK - NEUWERTIG - TOP PREIS !!!\nDiese TOP sanierte Stadtwohnung in ruhiger Zentrumsnähe von Liezen, gelegen im 1. Stock mit tollem Balkonblick auf die Bergwelt, wurde vor zwei Jahren total modernisiert und steht da wie ein nagelneuer Wohntraum.\nAusgerichtet sowohl nach Südosten als auch nach Südwesten, garantiert Ganztagssonne.\nDieses Güsterstückerl lädt bereits beim Betreten des sehr hellen und großzügigen Flurbereiches zum Verweilen ein. Zwei geräumige Schlafzimmer, ein toller und moderner Wohn-, Essbereich mit Zugang zum Sonnenbalkon, Küche, Badezimmer und Extra WC, sowie ein Abstellraum vervollständigen dieses Wohnjuwel.\nEin TiefgaragenPOLEPOSITIONplatz sowie ein großflächiges Kellerabteil sind hier INCLUSIVE!! Ausreichend Autoabstell- sowie Besucherparkplätze vorhanden.\nDie Beheizung erfolgt mittels sparsamer ElektroNACHTspeicher Heizung. Der Energieausweis wurde vom Besitzer in Auftrag gegeben.\nZögern Sie nicht, und vereinbaren Sie am besten heute noch Ihren persönlichen Besichtigungstermin unter 0676 65 13 380 und überzeugen Sie sich von diesem einzigartigen Angebot. Dieses Juwel wird nur kurz verfügbar sein!!! Ich freue mich auf Ihren Anruf, Markus Schachner, Immosky Liezen.\nSämtliche Primärschulen sowie höhere Schulen befinden sich direkt in der Stadt und sind locker in wenigen Gehminuten erreichbar.\nAlle Geschäfte die man sich vorstellen kann, haben sie im Ort, ein neues Einkaufszentrum wurde gerade errichtet, somit wird das Shoopingherz noch höher schlagen.\nDie Bezirkshauptstadt Liezen ist optimal an das Öffentiche Verkehrsnetz angeschlossen.\nZentral gelegen in der Bezirkshauptstadt, sämtliche Erledigungen des täglichen Bedarfes können Sie zu Fuß erledigen.\nLiezen ist die Metropole des Ennstales und von hier aus sind Sie in in alle Richtungen unterwegs.


Museums-PASS-Musées bietet kostenlose Ausstellungsbesuche - Themen - lokalmatador\nMuseums-PASS-Musées bietet kostenlose Ausstellungsbesuche\nEin ganzes Jahr lang ins Museum, ohne jedes Mal Eintritt zu zahlen, ohne langes Warten in der Schlange, genau das ermöglicht der Museums-PASS-Musées.\nDahinter verbirgt sich ein Verein, mit Hauptsitz in Basel, der das Ziel verfolgt, Menschen aus verschiedenen Kulturen in Museen der Schweiz, Frankreichs und Deutschlands zusammenzubringen.\n„Ein Ziel des Museums-PASS-Musées ist die Begegnung zwischen den Ländern und zwischen den Menschen“, erklärt Gilles Meyer, Geschäftsführer des Vereins Museums-PASS-Musées. Mit dem Museumspass können Besucher für ein Jahr lang gratis in 345 Museen, Schlösser oder Gärten, egal ob Sonder- oder Dauerausstellung. Neben dem Inhaber erhalten zudem auch bis zu fünf Kinder unter 18 Jahre einen kostenlosen Eintritt. Ein verwandtschaftliches Verhältnis ist dabei nicht notwendig.\nEin weiterer Vorteil ist der direkte Zugang: „Sie müssen nicht in einer Schlange warten. Sie zeigen nur ihren Pass vor, der wird gescannt und sie kommen hinein“, erklärt Meyer. Der Museumspass ist für 112 Euro bei jedem der teilnehmenden Museen am Empfang erhältlich.\nVideo-Interview mit Gilles Meyer, Geschäftsführer des Vereins Museums-PASS-Musées\nZum Einzugsgebiet gehören neben ganz Baden-Württemberg auch die Pfalz, auf französischer Seite das Elsass, Lothringen sowie Franche-Comté, und auf schweizerischer Seite die sechs Kantone: Basel-Stadt, Basel-Land, Kanton Bern, Jura, Aargau und Solothurn.\nBesitzern des Museums-PASS-Musées werden immer wieder exklusive Events geboten. Die Pandemie mal außeracht gelassen, lädt der Verein jeden Monat einmal etwa 150 Passinhaber zu einer Veranstaltung ein, inklusive Führung und Empfang – zweisprachig, auf Deutsch und Französisch. „Hier sollten sich die Menschen begegnen und gemeinsam etwas entdecken“, so Meyer.\nImmer wieder lädt der Verein auch zu einem kulturellen Entdeckungstrip in fremde Länder ein, in der Vergangenheit so nach New York, London, Russland oder Madrid. Hier werden Spezialorte besucht, Museumsgänge angeboten und auch kulinarische Orte aufgesucht. „Denn auch die Kulinarik der jeweiligen Länder ist Teil der jeweiligen Kultur. Das Ziel ist es, dass diese Leute sich treffen, kennenlernen und Freundschaften schließen können“, so Meyer.\nGroßer Appetit auf Kultur\nSo sehr die Pandemie auch die Veranstaltungspläne gerade durcheinanderwirbelt, habe sie aber auch gezeigt, wie sehr die Menschen sich nach einem kulturellen Erlebnis sehnen, meint Meyer. „Viele fragen uns, wann sie endlich wieder ins Museum können und die tollen Werke entdecken dürfen. Die Leute haben einen riesigen Appetit auf Kultur.“\nDie Idee zum Museums-PASS-Musées entstand 1996 durch das Forum Kultur im Rahmen der Oberrheinkonferenz. 1999 wurde daraufhin der Verein Oberrheinischer Museumspass gegründet. 2013 erfolgte die Umbenennung in den Museums-PASS-Musées. Seitdem wird das Gebiet stetig erweitert. Zu Anfangs wurde der Verein durch Fördermittel getragen. Bereits seit 2002 finanziert er sich selbst. „Mit dem Museumspass kommen Sie kostenlos in alle teilnehmenden Museen. Dadurch ergibt sich theoretisch für die Museen erstmal ein Einnahmeverlust, da Sie keinen regulären Eintritt bezahlen“, erklärt Meyer. Dieser theoretische Einnahmeverlust wird aber später aufgefangen.\nDer Verein behält etwa 12 bis 14 Prozent des Umsatzes beim Verkauf des Passes ein. Hinzu kommen noch Mitgliederbeiträge der Museen – jedes, egal welcher Größe, zahlt jährlich 200 Euro – sowie Sponsoren. „Das Geld, was letztlich übrig bleibt, wird an alle Museen, die in unserem Verein sind, zurückerstattet“, so Meyer.\nEin leichtes Unterfangen war die Umsetzung des „ersten trinationalen Kulturprojektes“ aber nicht, wie Meyer verrät. Sowohl die verschiedenen Währungen vor Einführung des Euros, als auch die Mehrsprachigkeit waren und sind eine Herausforderung. „Zudem müssen Museen und Politiker bereit sein, zusammenzuarbeiten, und das über die Grenzen hinweg“, so Meyer weiter.\nDie anfängliche Angst, dass die Menschen nicht bereit seien, über Grenzen hinweg zu Museen zu reisen, verflog schnell. „Die Museen haben gesehen, dass die Leute kommen und dabei auch Grenzen überwinden, und das sogar öfters. Die Kundenbindung war also da“, so Meyer.\nFür Museumsliebhaber hat Meyer noch ein paar Geheimtipps parat: „Spontan fällt mir da das Dreiländer-Museum in Lörrach oder das Markgräfler Museum in Mühlheim ein.“ Auf französischer Seite sei beispielsweise das Lalique einen Besuch wert und in der Schweiz die Basler Papiermühle. Natürlich seien auch die Klassiker wie das Museum Frieder Burda, das Vitra in Weil am Rhein oder das Porsche Museum in Stuttgart einen Ausflug wert. „Es gibt so viele Schlösser, Museen und Gärten zu besuchen. Für jeden findet sich etwas“, erklärt Meyer.\nhaf aktualisiert am: 09.12.2021\n4054 BaselTelefon: 07621 1613634Telefon: 004161 2050040


Homepage des Siebenpfeiffer-Gymnasiums Kusel: Aktionen rund ums Lesen am Kuseler Gymnasium & Beitrag der Radio-AG\nKategorie: Startseite, Deutsch, Schulradio\nAktionen rund ums Lesen am Kuseler Gymnasium & Beitrag der Radio-AG\n"Tage des Lesens" am Siebenpfeiffer-Gymnasium Kusel. Bundestagsabgeordneter Xaver Jung las Kuseler Fünftklässern vor. Debüt der Jungautorin Lorena May aus der Jahrgangsstufe 9.\nIn der Mensa der Schule las Xaver Jung am 28.11.2016 während der zweiten und dritten Unterrichtsstunde aus verschiedenen aktuellen Jugendbüchern, z. B. „Der Tag, an dem ich cool wurde“. Für die Schülerinnen und Schüler war dies ein spannender und unterhaltsamer Einstieg in die Unterrichtswoche. Dabei gab es auch Gelegenheit, über die Geschichten zu sprechen und Fragen zu stellen.\nFür Schülerinnen und Schüler der Klasse 8b las Lorena May, die selbst die neunte Jahgsangsstufe am SGK besucht, aus ihrer eigenen Erzählung mit dem Titel: "Hast du schonmal die Hölle gesehen?" Das junge Publikum zeigte sich äußerst interessiert und stellte der Nachwuchsautorin vielerlei Fragen. Die Lesungen für weitere achte Klassen werden in der nächsten Woche fortgesetzt.\nErgänzend zur Vorleseaktion erstellten Sechstklässler in den letzten Wochen Buchvorstellungen, gestalteten Plakate rund ums Lesen oder lasen sich gegenseitig in der Mediothek des Gymnasiums vor.\nErstmalig wurde in diesem Jahr auch der bundesweite Vorlesewettbewerb der Stiftung Lesen in die Lesetage der Schule einbezogen. Der Schulentscheid für die Jahganggstufe 6 wird im Rahmen des Tages der offenen Tür, am 3. 12. um 11.00 Uhr, öffentlich vor interessierten Gästen in der Mediothek des Siebenpfeiffer-Gymnasiums stattfinden.\nAll diese erfolgreichen Veranstaltungen sind Teil der rheinland-pfälzischen Kampagne "Tage des Lesens", die Ende November 2016 in ganz Rheinland-Pfalz stattfindet. Jährlich finden - wie hier am Kuseler Gymnasium - über 200 vielfältige Projekte rund um die Welt der Bücher in Rheinland-Pfalz statt.\nDank der Radio-AG können Sie/könnt ihr auch einen Höreindruck des Tages erhalten. Viel Spaß dabei !


Eingestellt von *Marie* um 09:52\nHerzliche Glückwünsche nachträglich.Der kleine Mann sieht ja knuffig aus.\nViel Spaß mit deinen Stricknadeln\nVon mir auch noch die herzlichsten Glückwünsche! So ein süßes Kerlchen!!!GG anja\n....auch von mir herzliche Glückwünsche...auch ich habe im April Geburtstag....und meine Nicht ist auch in diesem Monat gerade geboren!!So ein neuer kleiner Erden Mensch ist immer wieder etwas Besonderes!!!\nHerzlichen Glückwunsch auch noch von mir. Der Kleine ist wirklich goldig. Wünsche Dir einen schönen Muttertag. Ich habe auch heute meinen ersten :-)\nHerzlichen Glückwunsch zum Geburtstag und zu diesem suessen Kleinen! Gelungen!\nAuch ich möchte ganz herzlich gratulieren,wenn auch verspätet, dennoch mit vielen guten Wünschen verbunden. Glück und Zufriedenheit weiterhin, liebe Marie


„Streaming“ mit MrSoulcreek – Entertainment 2.0 - WOLL-Magazin Sauerland WOLL-Magazin Sauerland\nStartseite des WOLL-Magazins > Sauerländer/in > „Streaming“ mit MrSoulcreek – Entertainment 2.0\nMontagabend. Feierabend. Endlich Zeit für Entspannung. Während die einen den Fernseher einschalten und sich von den Simpsons oder einer Quizshow unterhalten lassen, nutzen inzwischen viele Online-Plattformen, wie „YouTube“ oder „Twitch“, um Streamern bei ihrer Arbeit zuzuschauen. Eric Selbach alias MrSoulcreek ist einer von ihnen und verdient mit Streams sein Geld. Seit nunmehr einem Jahr ist er selbstständig.\nWenn Sie bei diesen neuen und zumeist englischen Begriffen bisher nur Bahnhof verstanden haben, geht es Ihnen ähnlich wie uns vor unserem Interview mit dem 26-Jährigen. Danach waren wir schlauer – so wie Sie am Ende dieses Artikels hoffentlich auch.\nAnderen beim Videospielen zuschauen\n„Im Prinzip biete ich meinen Zuschauerinnen und Zuschauern Unterhaltung, indem ich Videospiele spiele und das kommentiere. Meist nutze ich Spiele aus dem Fantasygenre. In diese bunten Welten kann man abtauchen und den Alltag für eine Zeit hinter sich lassen“, erzählt der gelernte Elektroniker.\nSchon als Jugendlicher ist Eric fasziniert von Videospielen, beispielsweise liebt er das Abenteuerspiel „Jak and Daxter“. Er schaut im Netz, wie andere „sein“ Spiel spielen, holt sich Tipps und Inspirationen. Dazu nutzt er „YouTube“ und „Twitch“. Das sind Plattformen, auf denen Videos hochgeladen oder live übertragen werden („streamen“). Bis er jedoch selbst einen Kanal betreiben würde, sollten noch ein paar Jahre vergehen.\nCorona: Zeit für Neuorientierung\nNach dem Abitur am Gymnasium der Stadt Lennestadt im Jahr 2014 absolvierte Eric eine Ausbildung zum Elektroniker bei der LEWA in Attendorn. „Technik begeisterte mich schon als Kind. Und da der Studiengang „Videospieldesign“, den ich eigentlich gern besucht hätte, nur an teuren Privatunis angeboten wurde, entschied ich mich für einen technischen Beruf“, erinnert sich der Streamer.\nNach der Ausbildung bleibt Eric bei der LEWA, sammelt Berufserfahrung, schnuppert in ein BWL-Studium, welches ihm jedoch nicht liegt, kehrt zurück zu seinem alten Arbeitsgeber. Seine Begeisterung für Videospiele und Streaming lebt er weiterhin als Hobby aus. Doch dann kommt die Coronapandemie. Wie bei vielen Menschen bringt das Virus das Berufsleben von Eric durcheinander. Sein Vertrag wird nicht verlängert, er bewirbt sich bei zahllosen Betrieben – erfolglos. Ablenkung bietet ihm das Internet. Er arbeitet sich immer tiefer in die Streaming-Materie ein, eignet sich umfassendes Wissen an und gibt so seiner beruflichen Zukunft eine neue Richtung.\n„MrSoulcreek“ geht online\nIm Oktober 2020 hält Eric seinen ersten Stream. 90 Minuten ist er als MrSoulcreek live zu sehen. Eine Handvoll schaut zu, als Eric „Gothic 2“, ein Spiel aus seiner Kindheit, spielt. „Das war und ist bis heute ziemlich anstrengend. Ich muss auf die richtigen technischen Einstellungen achten, das Spiel spielen, auf Textnachrichten im Chat reagieren und in einer fremden Sprache moderieren. Da ich eine große Masse ansprechen möchte und viele der Zuschauenden aus dem englischsprachigen Raum kommen, spreche ich Englisch. Das war eine große Herausforderung. Mittlerweile fällt es mir leichter, da ich meinen ganzen Arbeitstag lang Englisch spreche“, erzählt MrSoulcreek. Sein Name ist übrigens die freie Übersetzung seines „richtigen“ Nachnamens.\nEr bekommt viel Zuspruch aus dem Netz, ist schnell erfolgreich und macht sich als Streamer auf der Plattform „Twitch“ im Januar 2021 schließlich selbstständig. „Dabei konnte ich immer auf die Unterstützung meiner Familie bauen, auch wenn sie anfangs ziemlich skeptisch war“, erinnert er sich mit einem Augenzwinkern.\nMarketing, Kundenbindung, Entertainment\n„Mein Arbeitstag beginnt gegen 10 Uhr morgens. Online treffe ich mich mit Keith, einem befreundeten Streamer aus South Carolina. Wir unterstützen uns gegenseitig, streamen zusammen etwas und machen Werbung für den jeweils anderen. Von 13 Uhr bis 19 Uhr sende ich auf meinem Kanal, spiele meistens sogenannte Klassiker oder Spiele von unabhängigen Entwicklern, die nicht von vielen Streamern gezeigt werden. Da sehe ich meine Nische. Es gibt viel Konkurrenz auf dem Markt. Da muss man sich durchsetzen“, berichtet Eric.\nNach seiner Onlinezeit ist der Arbeitstag noch nicht vorbei. Er muss sich um seine Follower, also Nutzerinnen und Nutzer, die regelmäßig seine Übertragungen schauen, kümmern: Er chattet mit ihnen, tauscht sich über die Spiele aus, hält Kontakt. „Kundenbindung“ würde ein Wirtschaftsunternehmen das nennen. Doch für Eric sind seine Zuschauer weniger anonyme Kunden als gute Bekannte. Manche bezeichnet er sogar als Freunde, schickt ihnen Weihnachtsgrüße – vom Sauerland auf die Philippinen.\nSomit ist der 26-Jährige Entertainer, Manager und Marketingexperte in Einem – ein Job, der technisches Know-how, Multitaskingfähigkeiten, Kreativität und Entertainerqualitäten fordert. Leicht verdientes Einkommen sieht anders aus.\nStreaming als Einkommensquelle\n„Geld verdiene ich auf drei verschiedene Arten: zum einen laufen vor meinen Übertragungen Werbeclips, zum anderen können die Zuschauerinnen und Zuschauer Abos abschließen. Damit wird für sie mein Kanal werbefrei und sie haben Zugriff auf selbstgestaltete Emotes, eine Art besonderer Emojis, von mir. Schließlich kann man mir Direktspenden zur Unterstützung zukommen lassen“, so Eric.\nMit knapp 500 Followern aus aller Herren Länder im Alter von 18 bis 70 Jahre ist Eric seinem Traum, langfristig vom Streaming leben zu können, schon viel nähergekommen. Er betont: „Man muss Leidenschaft, Geduld und Durchhaltevermögen mitbringen, die Größe der Zuschauergemeinde wächst langsam. Bist du unmotiviert, merken das die Zuschauer sofort – als Streamer hast du dann keine Chance.“ Diese Gefahr besteht bei Eric augenscheinlich nicht.\nUnd wer weiß, vielleicht lässt der eine oder die andere abends mal MrSoulcreek statt Homer Simpson in sein Wohnzimmer … ?


Staphisagria D6 Tabletten 200 stk – Apotheke.de\nStaphisagria D6 Tabletten (Packungsgröße: 200 stk) sind apothekenpflichtig und können in Ihrer Versandapotheke www.apotheke.de erworben werden.\nStaphisagria D6 Tabletten gehört zu den Produkten aus der Natur, die sich einer wachsenden Beliebtheit erfreuen und die Sie in Ihrer Discount Apotheke besonders schnell online erwerben können. Vor allem bei leichteren Erkrankungen oder bei Heranwachsenden sind diese Heilmittel der Natur sehr gut zu empfehlen. Heilmittel der Natur haben, werden sie richtig angewandt und dosiert, geringere Nebenwirkungen, bei allgemein besserer Verträglichkeit. Bei vielen Produkten aus der Natur wird gezielt eine Potenz/Verdünnung erzeugt, um ein rezeptfreies, nicht rezeptpflichtiges Heilmittel, Mittel, Präparaten, Produkten der Alternativen Medizin, Alternativmedizin herzustellen. Im Bereich der Homöopathie werden häufig Globuli, Zuckerkügelchen oder Saccharosekügelchen als Trägerstoff verwendet. Detaillierte Beratung Weiterführende Informationen zum Thema Naturheilkunde, Homöopathie oder Biochemie können Sie in unserer ApothekeOnline ApothekeInternet ApothekeVersand-Apotheke Discount ApothekeNatur Apotheke erfragen.


Dieses Hörbuch killt alle Register!\nDer packende Thriller von Amy Suiter Clarke zeigt mit Podcast-Elementen und einem beeindruckenden SprecherInnen-Ensemble, was alles im Medium Hörbuch steckt!\nDer Countdown-Killer– ein Hörbuch mit Podcast-Elementen\nTrue-Crime-Podcasterin Elle Castillo wagt sich an einen spektakulären Fall. Der »Countdown-Killer« entführte einst mehrere junge Frauen, immer im Abstand von drei Tagen. Bis sein elftes Opfer entkam und die Serie abbrach. Als Elle anfängt, die Morde in ihrem Podcast neu zu beleuchten, verschwindet wieder eine junge Frau. Ein Trittbrettfahrer oder doch der Killer von damals?\nDie Erzählung aus der Sicht von Elle Castillo wird dabei immer wieder von Podcast-Manuskripten aus ihrer eigenen Show unterbrochen. Innerhalb des Hörbuch werden diese Parts als Hörspiel umgesetzt – mit SprecherInnen, die die Herzen von Hörbuch- und Hörspielfans höher schlagen lassen. Mit dabei sind Ulrike Kapfer in der Hauptrolle sowie Detlef Bierstedt, Heike Warmuth, Nora Jokhosha, Sabine Arnhold, Wolfgang Wagner, Vera Teltz, Gabriele Blum, Richard Barenberg und viele andere. Die atmosphärischen Geräusche und Musik kommen von der hörspielerfahrenen Lauscherlounge.\nBei der Arbeit im Studio: Ulrike Kapfer, Richard Barenberg, Detlef Bierstedt, Gabriele Blum\nEine Hörprobe und mehr Details zum Hörbuch gibt es hier.\nDer Podcast Justice Delayed – Der Fall des Countdown-Killers\nDie Podcast-Elemente funktionieren auch unabhängig vom Hörbuch als packendes Crime-Hörspiel. Wir haben sie daher als eigenständigen Podcast-Feed veröffentlich. Zu hören ist er überall, wo es Podcasts gibt oder direkt bei uns. Einen kleinen Vorgeschmack darauf gibt unser Podcast-Trailer!


IDILIO ORIGINS ♦ 72% Chuao Venezuela »14rto« feine-schokolade.com\nIDILIO ORIGINS »14rto« Chuao Venezuela 72%IDILIO ORIGINS »14rto« Chuao Venezuela 72%\nIdilio Origins »14rto« Chuao Choroni-Venezuela 72% Kakaogehalt\nFeinste Schweizer Schokolade - Idilio Origins »14rto« Chuao mit einem Kakaoanteil von 72%. Diese besondere Schokolade wurde 48 Stunden traditionell conchiert.\n"Origins" bezeichnet die Firmenphilosophie, sich auf ausgesuchte Einzellagen und edle Kakaosorten zu konzentrieren, mit den lokalen Produzenten direkt zusammenzuarbeiten und den anspruchsvollen Transport der Kakaobohnen von ihrem Ursprungsort in die Schweizer Schokoladen-Produktion seNo. 14, Chuao mit einem Kakaoanteil von 72%. 48 Stunden traditionell conchiert. Eine sehr besondere Schokolade.\nIdilio Origins »14rto« Chuao Venezuela 72% Kakaogehalt\nDas berühmte Kakaodorf Chuao liegt im unberührten Dschungel Venezuelas, an der Karibischen Küste und ist nur mit den traditionellen Lanchas (kleine Boote) erreichbar.\nDort leben die Menschen schon immer vom Kakaoanbau. Vom Strand führt der Weg durch schattige Plantagen zum Dorf.\nAufgrund der Abgeschiedenheit hat sich nur eine einzigartige Kakaoart enwickelt.\nAnbau, Ernte und Verarbeitung der Kakaobohnen liegen komplett in der Verantwortung der Dorfgemeinschaft. Die Bohnen werden auf dem Dorfplatz traditionell in der Sonne getrocknet.\nKakaomasse, Rohrzucker, Kakaobutter,


S2000-001 Fragenpool & IBM S2000-001 Online Test - S2000-001 Prüfungsfragen - Championsgroup\nIBM S2000-001 Fragenpool Deshalb die Produkte, die wir anbieten, sind am neuesten und auf hohem Standard, IBM S2000-001 Fragenpool Sie enthalten sowohl Fragen, als auch Antworten, IBM S2000-001 Fragenpool Wenn Sie später finden, dass die von uns bietenden Prüfungsfragen und Antworten den echten Prüfungsfragen und Antworten nicht entsprechen und Sie somit die Prüfung nicht bestehen können, Haben Sie die Prüfungssoftware für IT-Zertifizierung von unserer Championsgroup S2000-001 Online Test probiert?\nDieses ist die Ursache, warum ich das sophistische Argument der JN0-231 Online Test reinen Vernunft mit demselben Namen belege, Nur immer diese Lust zum Wahn, Die Englische Macht, mit eurer Erlaubniß.\nHilde konnte sie weder sehen noch hören, aber dann ja, dann fand Sofie auf H12-821_V1.0 Prüfungsfragen dem Steg Hildes Goldkreuz, Der schlanke blonde Bursche, der Süßer Donnel genannt wurde, hatte gerade auf fünfzig Meter mitten ins Schwarze getroffen.\nNach Salt.Der sogenannte Königssitz zu Axum, Einst habe derselbe S2000-001 Fragenpool mit anderen Kindern gespielt und mit ihnen aus Ton Vögel geformt; die von ihm gemachten seien sogleich fortgeflogen.\nEr könnte es schaffen, Sie trägt mehr von ihrem S2000-001 Prüfungsvorbereitung Onkel als von ihrem Vater in sich, Barud el Amasat, Prinzessin Sharin stand zwischen ihnen, und die gesprenkelten grauen https://deutsch.zertfragen.com/S2000-001_prufung.html Flecken in ihrem Gesicht und auf ihrem Hals wirkten im Feuerschein beinahe schwarz.\nJa, Nietzsche war damit zufrieden, die Fehler der metaphysischen Wahrheit jenseits der existenziellen Perspektive aufzudecken, Mit ihr kann ich sicher die die IBM S2000-001 Prüfung bestehen.\nSchuld verlangt Sühne; das hat einen Sinn, schrie ich und S2000-001 Deutsch Prüfungsfragen stürmte aus der Garage, Der Mann wäre tot, ehe er wüsste, wie ihm geschieht, Ich habe gar keine Hoffnung .\nAlles ist eine Reinkarnation, Du hast nie gesagt, dass sie deine Spielt S2000-001 Demotesten es eine Rolle, dass sie meine Cousine ist, Er stieß mit dem Speer nach Cleganes Augen, so schnell, dass der riesige Mann zurückzuckte.\nSie werden nicht nur krank, sondern auch vital, schön, S2000-001 Schulungsunterlagen gut essen, gut essen, gut schlafen, schnell schlafen, entsprechende Arbeitervertretung zugelassen bleiben.\nWir haben noch ungefähr eine Minute, denke ich, Traditionell S2000-001 Fragenpool ehren sie in Zeiten der Rebellion alle Könige und gehorchen keinem von ihnen, Fred streckte die Hand nach dem Pergament aus und unterschrieb gut gelaunt, aber Harry fiel sogleich S2000-001 Fragenpool auf, dass einige Leute nun, da sie ihre Namen in die Liste eintragen sollten, gar nicht glücklich aussahen.\nSchließlich wußten sie sich auf dem brechenden Eise gar S2000-001 Fragenpool nicht mehr zu helfen; in höchster Angst blieben sie stehen und fingen an zu weinen, Sie sind doch Menschen!\nIch liebe das nicht, sagte Ron ausgelassen und warf seine Feder hin, Schiebt die S2000-001 Trainingsunterlagen Reiter zur T��r hinaus, Hab ich euch Red und Antwort zu geben, Vergönnt mir die Nacht, wieder zu mir zu kommen: ich will sie zubringen, wo es euch beliebt.\nC. reduced space and power requirements\nD. outbound message protection


Beziehung entzweit – Geld zurück - rantlos\nBeziehung entzweit – Geld zurück\nNach der Beendigung einer Lebenspartnerschaft ohne Trauschein kann der eine Teil eine dem anderen gemachte Geldzuwendung zurückverlangen. Das hat der Bundesgerichtshof soeben in einem Urteil ausgesprochen.\nIn einer seit 2003 bestehenden Lebenspartnerschaft („Ehe ohne Trauschein“) hatte der männliche Partner seiner mit ihm zusammenlebenden Partnerin im Mai 2007 einen Sparbrief über 25.000 Euro zugewendet. Und zwar aus einem zuvor auf ihn lautenden Sparbrief über 50.000 Euro, den er nun zugunsten seiner Partnerin teilte und die eine „Hälfte“ auf ihren Namen lautend hatte ausstellen lassen. Danach begaben sich beide zusammen auf eine mehrmonatige Reise. Im Oktober 2008 erfolgte die Trennung: Die Beklagte zog aus der gemeinsamen Wohnung aus. Der verlassene Partner verlangte nunmehr die Herausgabe des Sparbriefes, später – die Beklagte war zwischenzeitlich verstorben – von ihrem Nachlassverwalter die Auszahlung des Geldbetrages.\nDas Landgericht Cottbus hatte der Klage stattgegeben. In der gegen dieses Urteil eingelegten Berufung erkannte das Oberlandesgericht Brandenburg dagegen auf Klageabweisung mit der Begründung, es liege eine vollzogene Schenkung zu Lebzeiten vor, die nicht zurückverlangt werden könne.\nDer Bundesgerichtshof (BGH) hatte sich mit der vom Kläger eingelegten Revision gegen das Urteil des Oberlandesgerichtes zu befassen. Die Ausstellung eines Sparbriefes auf den Namen der beklagten, vormaligen Lebenspartnerin sei nicht als Schenkung zu werten, so der BGH. Vielmehr handele es sich um eine unbenannte Zuwendung, die der Verwirklichung, Ausgestaltung und Erhaltung der nichtehelichen Lebensgemeinschaft dienen sollte. Dagegen spreche im vorliegenden Fall auch nicht, dass die Zuwendung mit der Maßgabe erfolgte, die Beklagte erst für den Fall des Todes des Klägers abzusichern. Denn in dieser Abrede sei zugleich enthalten, dass die Solidarität der Parteien auch über den Tod des Klägers hinaus wirken und so die Verbundenheit der Lebenspartner zu ihren Lebzeiten bekräftigen sollte. Diese Grundlage der Zuwendung sei mit der Beendigung der Lebensgemeinschaft fortgefallen, so dass eine Störung der Geschäftsgrundlage im Sinne von § 313 BGB vorliege und der Kläger deswegen einen Anspruch auf Rückzahlung habe.\n§ 313 BGB D\nDie vom BGH herangezogene Vorschrift des § 313 BGB lautet wie folgt: (Absatz 1) „Haben sich Umstände, die zur Grundlage des Vertrages geworden sind, nach Vertragsschluss schwerwiegend verändert und hätten die Parteien den Vertrag nicht oder mit anderem Inhalt geschlossen, wenn sie diese Veränderung vorausgesehen hätten, so kann Anpassung des Vertrages verlangt werden, soweit einem Teil unter Berücksichtigung aller Umstände des Einzelfalles, insbesondere der vertraglichen oder gesetzlichen Risikoverteilung, das Festhalten am unveränderten Vertrag nicht zugemutet werden kann. (Absatz 3) „Ist eine Anpassung des Vertrages nicht möglich oder einem Teil nicht zumutbar, so kann der benachteiligte Teil vom Vertrag zurücktreten“.\nQuelle: Urteil des Bundesgerichtshofes vom 6.5.2014, Aktenzeichen – X ZR 135/11 –


Home - Veshna Translation Services Plus\nÜbersetzerin Deutsch – Russisch 1110, Wien\nIhr verlässlicher Partner in Sachen Übersetzung, wenn es besser als gut werden soll. Ihre Zufriedenheit ist mein Auftrag.\nSie sind auf der Suche nach einer qualitativ hochwertigen, professionellen Fachübersetzung? Sie möchten, dass Ihre Botschaft klar und unmissverständlich bei Ihren Kunden ankommt? Sie legen Wert auf Genauigkeit und beste Ergebnisse?\nHerzlich willkommen bei Veshna Translation Services Plus!\nIch bin diplomierte deutsch-russisch Fachübersetzerin mit Leidenschaft für die Sprache. Mein Arbeitsstil ist präzise, stilsicher und vor allem kundenorientiert. Ihr Erfolg ist mein Ziel: Ich biete Ihnen unkomplizierte Lösungen, die Sie bei Ihrer Kundenkommunikation optimal unterstützen.\nIch biete Ihnen mehr als nur reine Übersetzung. Auf Ihren Wunsch überarbeite/redigiere ich Ihren Text stilistisch soweit, dass er in der Zielsprache harmonisch klingt und Ihre Aussage bestmöglich transportiert. Kontaktieren Sie mich und wir finden gemeinsam die optimale Lösung für Ihre Anforderungen.\nAls diplomierte Übersetzerin mit russischer Muttersprache bin ich die richtige Ansprechpartnerin, wenn es um eine qualitativ hochwertige und präzise Fachübersetzung geht.\nMedizin: Arztbriefe, Befunde, Krankengeschichten\nOffline Marketing: Pressetexte, Flyer, Broschüren, Prospekte, Kataloge\nOnline Marketing: Websites, Blogs, Newsletter, Keywords, Social Media\nManagement: Geschäftsberichte, Unternehmenskommunikation\nVertraulich: Ihre Daten werden gemäß der Datenschutz-Grundverordnung behandelt und sind bei mir in sicheren Händen.\nPrüfung durch Dritte: Vier Augen sehen mehr. Ich verfüge über ein Netzwerk an Sprachwissenschaftlern, Übersetzern und Lektoren, die mich bei Bedarf unterstützen. Selbstverständlich werden auch hier Ihre Daten gemäß DSGVO vertraulich behandelt.\nMasterstudium für Fachübersetzung, Universität Wien, Österreich\nMasterstudium für Übersetzen und Dolmetschen, Staatliche Kuban-Universität, Russland\nDoktorat Studium für Wirtschaftswissenschaften, Schwerpunkt Ökonomische Theorien, Russland\nMasterstudium für staatliche und kommunale Verwaltung, Staatliche Kuban-Universität, Russland\nGrund- und Aufbauseminare, Österreichischer Verband der allgemein beeideten und gerichtlich zertifizierten Dolmetscher\nPrüferInnenlizenz, Level B1, Österreichischer Integrationsfonds\nUm mein Wissen immer auf dem neuesten Stand zu halten, nehme ich laufend an Weiterbildungen teil.\nKontaktieren Sie mich oder senden Sie mir das Dokument, das übersetzt oder lektoriert werden soll. Ich behandle Ihre Unterlagen gemäß DSGVO vertraulich.\nNach Durchsicht der Dokumente übermittle ich Ihnen ein unverbindliches Angebot mit Kosten und Liefertermin.\nSobald Sie das Angebot bestätigt haben, beginne ich mit der Bearbeitung Ihres Projekts.\nBei Fragen zu Ihrem Projekt bin ich selbstverständlich für Sie per E-Mail oder telefonisch erreichbar.\nDie übersetzten bzw. lektorierten Dokumente übermittle ich Ihnen per E-Mail.\nIhre Zufriedenheit ist mir ein Anliegen, deshalb ist das Projekt erst abgeschlossen, wenn Sie mit der Qualität der Übersetzung zufrieden sind.